(57)【要約】【課題】１層コートタイプ用の、現場施工性の高い光触媒塗料を提供でき、光触媒塗膜直下塗膜を損傷することなく、かつ、必要な光触媒活性を発揮し、さらに耐生物汚染性を向上し、透明性の高い塗膜をなす、光触媒用無機化合物、かかる無機化合物を含む光触媒組成物、光触媒塗膜、及び光触媒塗装製品の提供。【解決手段】光触媒活性を有する無機化合物（Ａ）の粒子表面に、前記無機化合物に対して０．５〜５質量％の抗菌性金属（Ｂ）が担持された、光触媒用無機化合物（ＡＢ）であって、  前記無機化合物（Ａ）が、以下の（ｉ）の条件を満たすか、以下の（ｉ）及び以下の(ii)両方の条件を満たす、光触媒用無機化合物（ＡＢ）。（ｉ）該無機化合物（Ａ）を含む懸濁液に、波長３８０ｎｍ以下、強度５ｍＷ／ｃｍ2の紫外光を６０秒間照射した際に発生する過酸化水素の量（［Ｈ2Ｏ2］）が、８０μＭ以下である；（ii）該無機化合物（Ａ）を含む懸濁液に、波長３８０ｎｍ以下、強度５ｍＷ／ｃｍ2の紫外光を６０秒間照射した際に発生するヒドロキシラジカルの量（［・ＯＨ］）が、１．０μＭ以下である：【選択図】なし【特許請求の範囲】
【請求項１】
光触媒活性を有する無機化合物（Ａ）の粒子表面に、前記無機化合物に対して０．５〜５質量％の抗菌性金属（Ｂ）が担持された、光触媒用無機化合物（ＡＢ）であって、
前記無機化合物（Ａ）が、以下の（ｉ）の条件を満たすか、以下の（ｉ）及び以下の(ii)両方の条件を満たす、光触媒用無機化合物（ＡＢ）。
（ｉ）該無機化合物（Ａ）を含む懸濁液に、波長３８０ｎｍ以下、強度５ｍＷ／ｃｍ2の紫外光を６０秒間照射した際に発生する過酸化水素の量（［Ｈ2Ｏ2］）が、８０μＭ以下である；
（ii）該無機化合物（Ａ）を含む懸濁液に、波長３８０ｎｍ以下、強度５ｍＷ／ｃｍ2の紫外光を６０秒間照射した際に発生するヒドロキシラジカルの量（［・ＯＨ］）が、１．０μＭ以下である：
【請求項２】
抗菌性金属（Ｂ）が、銅、銀、金、白金、及び亜鉛からなる群より選択される１種以上である、請求項１に記載の光触媒用無機化合物（ＡＢ）。
【請求項３】
光触媒活性を有する無機化合物（Ａ）が、酸化チタンである、請求項１又は２に記載の光触媒用無機化合物（ＡＢ）。
【請求項４】
光触媒活性を有する無機化合物（Ａ）が、金属酸化物（Ｃ）により、粒子表面を処理した無機化合物である、請求項１〜３のいずれか一項に記載の光触媒用無機化合物（ＡＢ）。
【請求項５】
前記金属酸化物（Ｃ）により、粒子表面を処理した無機化合物の比表面積が、８０〜１８０ｍ2／ｇである、請求項４に記載の光触媒用無機化合物（ＡＢ）。
【請求項６】
抗菌性金属（Ｂ）が、前記金属酸化物（Ｃ）により、粒子表面を処理した無機化合物の表面に、担持されている、請求項４又は５に記載の光触媒用無機化合物（ＡＢ）。
【請求項７】
金属酸化物（Ｃ）が、二酸化ケイ素である、請求項４〜６のいずれか一項に記載の光触媒用無機化合物（ＡＢ）。
【請求項８】
請求項１〜７のいずれか一項に記載の光触媒用無機化合物（ＡＢ）と、光触媒活性を有しない無機化合物（Ｄ）とを含む、光触媒組成物。
【請求項９】
光触媒活性を有する無機化合物（Ａ）の割合が、光触媒組成物全量に対し、１〜２０質量％である、請求項８に記載の光触媒組成物。
【請求項１０】
光触媒活性を有しない無機化合物（Ｄ）が、二酸化ケイ素である、請求項８又は９に記載の光触媒組成物。
【請求項１１】
重合体粒子（Ｅ）をさらに含む、請求項８〜１０のいずれか一項に記載の光触媒組成物。
【請求項１２】
フルオロカーボン界面活性剤（Ｆ）をさらに含む、請求項８〜１１のいずれか一項に記載の光触媒組成物。
【請求項１３】
退色性色素（Ｇ）をさらに含む、請求項８〜１２のいずれか一項に記載の光触媒組成物。
【請求項１４】
光触媒活性を有する無機化合物（Ａ）に金属酸化物（Ｃ）を修飾させ、金属酸化物（Ｃ）により、粒子表面が処理された無機化合物を得る工程、及び、
前記金属酸化物（Ｃ）により、粒子表面が処理された無機化合物に、抗菌性金属（Ｂ）を担持させる工程
を含む、光触媒用無機化合物（ＡＢ）の製造方法。
【請求項１５】
光触媒活性を有する無機化合物（Ａ）を修飾する金属酸化物（Ｃ）の割合が、光触媒活性を有する無機化合物（Ａ）に対し１〜３０質量％であり、
担持させる抗菌性金属（Ｂ）の割合が、光触媒活性を有する無機化合物（Ａ）に対し０．５〜５質量％である、
請求項１４に記載の光触媒用無機化合物（ＡＢ）の製造方法。
【請求項１６】
請求項８〜１３のいずれか一項に記載の光触媒組成物から形成された、光触媒塗膜。
【請求項１７】
請求項１６に記載の光触媒塗膜を備える、光触媒塗装製品。
【発明の詳細な説明】
【技術分野】
【０００１】
本発明は、光触媒用無機化合物、光触媒組成物、光触媒塗膜及び光触媒塗装製品に関する。
【背景技術】
【０００２】
近年、住宅及びビルなどの建築外壁に防汚性能を付与するために、光触媒塗料が実用化され、その光触媒塗料を建築外壁に塗布して、光触媒塗膜を形成する方法が適用されている。この光触媒塗料には、光触媒活性を発揮すべく、光触媒活性を有する無機化合物材料が配合されている。
【０００３】
そのような無機化合物材料のうち、最もよく使われるのは二酸化チタン（ＴｉＯ2）である。この二酸化チタンに光（紫外線）が当たると、励起電子と正孔とが生成され、その生成された励起電子と正孔とにより、触媒表面での酸素と水分の存在下で、スーパーオキシドアニオン（・Ｏ2-）及びヒドロキシラジカル（・ＯＨ）（「・」は不対電子を示し、これを付した化学種がラジカル種であることを意味する。）等の活性酸素種が生成される。正孔や生成した活性酸素種は、汚れ分解機能及び窒素酸化物除去機能等の重要な機能（光触媒活性）を発現する。
【０００４】
しかし、活性酸素種は、光触媒塗料が塗られる基材の塗膜（以下、「光触媒塗膜直下塗膜」とも記述する。）が有機塗膜の場合、かかる光触媒塗膜直下塗膜にダメージを与える。そこで、光触媒塗膜直下塗膜と光触媒塗膜との間に、シリコーン樹脂に代表される保護層を設ける２層コートタイプの光触媒塗料が提案されている（例えば、特許文献１参照）。
【０００５】
また、建築外壁の汚れのうち、カビや藻等の生物汚染による汚れに対しても防汚性能を付与した光触媒塗料も提案されている（例えば、特許文献２及び３参照）。
【先行技術文献】
【特許文献】
【０００６】
【特許文献１】特開２００３−７３６１０号公報
【特許文献２】特許第４１１０２７９号
【特許文献３】特許第４３９５８８６号
【発明の概要】
【発明が解決しようとする課題】
【０００７】
光触媒塗膜や、２層コートタイプの光触媒塗料の保護層として用いられる塗膜は、その成分としてシリカやシリコーン樹脂が使用されており、該塗膜は硬くて脆いため、その膜における微小な貫通クラックの発生を完全に防ぐことは不可能である。その結果、前述の活性酸素種が、その貫通クラックを経由して光触媒塗膜直下塗膜にダメージを与えることを防ぐことはできな。また、２層コートタイプの光触媒塗料は、現場施工性について改良の余地がある。したがって、光触媒塗膜直下塗膜へのダメージを防止でき、かつ保護層が不要である１層コートタイプの光触媒塗料が待望されている。
【０００８】
また、上述のとおり、建築外壁にはカビや藻等の生物汚染も発生するため、外壁塗膜に防藻、防カビ機能を付与した塗料が提案されており、その防藻、防カビ機能の一つとして、防藻剤及び防カビ剤を使用することが一般的である。かかる防藻剤及び防カビ剤を光触媒光触媒塗膜に添加することは可能であるが、光触媒塗膜の膜厚は非常に薄く、添加できる防藻剤及び防カビ剤の量が制限されるため、光触媒塗膜に、十分な防藻、防カビ性を付与することは難しい。光触媒としては、抗菌性を持つ金属や、光触媒用無機化合物に抗菌性金属を担持させた化合物を含む、光触媒組成物がある。しかしながら、このような光触媒組成物もまた、光触媒塗膜直下塗膜にダメージを与える恐れがある。
【０００９】
本発明は、１層コートタイプ用の、現場施工性の高い光触媒塗料を提供でき、光触媒塗膜直下塗膜を損傷することなく、かつ、必要な光触媒活性を発揮し、さらに耐生物汚染性を向上し、透明性の高い塗膜をなす、光触媒用無機化合物、かかる無機化合物を含む光触媒組成物、光触媒塗膜、及び光触媒塗装製品の提供を目的とする。
【課題を解決するための手段】
【００１０】
本発明者らは上記課題を解決すべく鋭意検討した結果、特定の条件を満たす、光触媒活性を有する無機化合物（Ａ）の粒子表面に、特定量の抗菌性金属（Ｂ）を担持させた、光触媒用無機化合物が、現場施工性の高い光触媒塗料を提供でき、光触媒塗膜直下塗膜を損傷することなく、かつ、必要な光触媒活性を発揮し、さらに耐生物汚染性を向上し、透明性の高い塗膜になることを見いだし、本発明を完成するに至った。
【００１１】
すなわち、本発明は以下のとおりである。
［１］
光触媒活性を有する無機化合物（Ａ）の粒子表面に、前記無機化合物に対して０．５〜５質量％の抗菌性金属（Ｂ）が担持された、光触媒用無機化合物（ＡＢ）であって、
前記無機化合物（Ａ）が、以下の（ｉ）の条件を満たすか、以下の（ｉ）及び以下の(ii)両方の条件を満たす、光触媒用無機化合物（ＡＢ）。
（ｉ）該無機化合物（Ａ）を含む懸濁液に、波長３８０ｎｍ以下、強度５ｍＷ／ｃｍ2の紫外光を６０秒間照射した際に発生する過酸化水素の量（［Ｈ2Ｏ2］）が、８０μＭ以下である；
（ii）該無機化合物（Ａ）を含む懸濁液に、波長３８０ｎｍ以下、強度５ｍＷ／ｃｍ2の紫外光を６０秒間照射した際に発生するヒドロキシラジカルの量（［・ＯＨ］）が、１．０μＭ以下である：
［２］
抗菌性金属（Ｂ）が、銅、銀、金、白金、及び亜鉛からなる群より選択される１種以上である、［１］に記載の光触媒用無機化合物（ＡＢ）。
［３］
光触媒活性を有する無機化合物（Ａ）が、酸化チタンである、［１］又は［２］に記載の光触媒用無機化合物（ＡＢ）。
［４］
光触媒活性を有する無機化合物（Ａ）が、金属酸化物（Ｃ）により、粒子表面を処理した無機化合物である、［１］〜［３］のいずれかに記載の光触媒用無機化合物（ＡＢ）。
［５］
前記金属酸化物（Ｃ）により、粒子表面を処理した無機化合物の比表面積が、８０〜１８０ｍ2／ｇである、［４］に記載の光触媒用無機化合物（ＡＢ）。
［６］
抗菌性金属（Ｂ）が、前記金属酸化物（Ｃ）により、粒子表面を処理した無機化合物の表面に、担持されている、［４］又は［５］に記載の光触媒用無機化合物（ＡＢ）。
［７］
金属酸化物（Ｃ）が、二酸化ケイ素である、［４］〜［６］のいずれかに記載の光触媒用無機化合物（ＡＢ）。
［８］
［１］〜［７］のいずれかに記載の光触媒用無機化合物（ＡＢ）と、光触媒活性を有しない無機化合物（Ｄ）とを含む、光触媒組成物。
［９］
光触媒活性を有する無機化合物（Ａ）の割合が、光触媒組成物全量に対し、１〜２０質量％である、［８］に記載の光触媒組成物。
［１０］
光触媒活性を有しない無機化合物（Ｄ）が、二酸化ケイ素である、［８］又は［９］に記載の光触媒組成物。
［１１］
重合体粒子（Ｅ）をさらに含む、［８］〜［１０］のいずれかに記載の光触媒組成物。
［１２］
フルオロカーボン界面活性剤（Ｆ）をさらに含む、［８］〜［１１］のいずれかに記載の光触媒組成物。
［１３］
退色性色素（Ｇ）をさらに含む、［８］〜［１２］のいずれかに記載の光触媒組成物。
［１４］
光触媒活性を有する無機化合物（Ａ）に金属酸化物（Ｃ）を修飾させ、金属酸化物（Ｃ）により、粒子表面が処理された無機化合物を得る工程、及び、
前記金属酸化物（Ｃ）により、粒子表面が処理された無機化合物に、抗菌性金属（Ｂ）を担持させる工程
を含む、光触媒用無機化合物（ＡＢ）の製造方法。
［１５］
光触媒活性を有する無機化合物（Ａ）を修飾する金属酸化物（Ｃ）の割合が、光触媒活性を有する無機化合物（Ａ）に対し１〜３０質量％であり、
担持させる抗菌性金属（Ｂ）の割合が、光触媒活性を有する無機化合物（Ａ）に対し０．５〜５質量％である、
［１４］に記載の光触媒用無機化合物（ＡＢ）の製造方法。
［１６］
［８］〜［１３］のいずれかに記載の光触媒組成物から形成された、光触媒塗膜。
［１７］
［１６］に記載の光触媒塗膜を備える、光触媒塗装製品。
【発明の効果】
【００１２】
本発明の光触媒用無機化合物を使用すれば、光触媒塗膜直下塗膜を損傷することなく、その上に保護層が不要のまま必要な光触媒活性を発揮する光触媒層を設けることができる。また、耐生物汚染性を付与でき、透明性の高い塗膜になる、現場施工性に優れる１層コートタイプの光触媒塗料を提供することができる。
【発明を実施するための形態】
【００１３】
以下、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜に変形して実施できる。
【００１４】
［光触媒用無機化合物（ＡＢ）］
本実施形態の光触媒用無機化合物は、光触媒活性を有する無機化合物（Ａ）の粒子表面に、前記無機化合物（Ａ）に対して０．１〜５質量％の抗菌性金属（Ｂ）が担持された、光触媒用無機化合物（ＡＢ）である。
また、本実施形態の光触媒用無機化合物（ＡＢ）における前記無機化合物（Ａ）は、以下の（ｉ）の条件を満たすか、以下の（ｉ）及び以下の（ii）両方の条件を満たす。
（ｉ）該無機化合物（Ａ）を含む懸濁液に、波長３８０ｎｍ以下、強度５ｍＷ／ｃｍ2の紫外光（以下、「特定紫外光」ともいう。）を６０秒間照射した際に発生する過酸化水素の量（[Ｈ2Ｏ2]とも表す）が、８０μＭ以下である；
（ii）該無機化合物（Ａ）を含む懸濁液に、波長３８０ｎｍ以下、強度５ｍＷ／ｃｍ2の紫外光を６０秒間照射した際に発生するヒドロキシラジカルの量（[・ＯＨ]とも表す）の量が、１．０μＭ以下である：
【００１５】
本実施形態の光触媒用無機化合物（ＡＢ）は、後述の製造方法によって製造することができ、光触媒用無機化合物（ＡＢ）は水等を含む組成物として得ることができる。したがって、本実施形態の光触媒用無機化合物（ＡＢ）には、水等の溶媒に、溶解又は懸濁した液体状、すなわち、光触媒水系組成物の態様が含まれる。また、本実施形態の光触媒用無機化合物（ＡＢ）は、上記光触媒水系組成物の水の除去、乾燥等の操作を行うことによって、紛体等として得ることもでき、固体状であってもよい。
上記光触媒水系組成物中の光触媒用無機化合物（ＡＢ）は、該光触媒水系組成物全量に対し、０．１〜９９．９質量％であれば特に制限されず、好ましくは０．５〜５０質量％、より好ましくは１．０〜３０質量％、さらに好ましくは１．５〜１０質量％である。
【００１６】
本実施形態の光触媒用無機化合物における光触媒活性を有する無機化合物（Ａ）は、該無機化合物（Ａ）の粒子表面に、抗菌性金属（Ｂ）が担持されている。本実施形態における担持とは、無機化合物（Ａ）を担体とし、無機化合物（Ａ）粒子の表面に、抗菌性金属（Ｂ）の単原子が相互作用し、付着していることを指す。
ここで、無機化合物（Ａ）の粒子表面が抗菌性金属（Ｂ）により担持されている状態は、無機化合物（Ａ）の粒子表面に、直接抗菌性金属（Ｂ）が担持されている状態でもよく、後述する金属酸化物（Ｃ）のような別の物質を介して、該物質の表面に抗菌性金属（Ｂ）が担持されている状態でもよい。
【００１７】
本実施形態の光触媒用無機化合物（ＡＢ）は、光触媒としての性能及び塗膜透明性を向上、すなわち塗膜の白濁度を低下させる観点及び良好な分散性を示す観点から、その二次粒子径が平均（相加平均）で１〜４００ｎｍの範囲にあることが好ましく、１〜１００ｎｍの範囲にあることがより好ましく、４０〜７０ｎｍであることがさらに好ましい。なお、光触媒用無機化合物（ＡＢ）の粒子形状がロッド形状等の長径と短径とを有する場合、その長径及び短径の相加平均が上記範囲内であることが好ましい。光触媒用無機化合物（ＡＢ）の二次粒子径は、任意に選択された５０個の粒子を電子顕微鏡観察により測定し、それらの相加平均として導出される。なお、二次粒子径とは、粒子が塗膜中や、塗料中の粒子の状態での粒子径を指す。
【００１８】
本実施形態の光触媒用無機化合物（ＡＢ）は、該光触媒用無機化合物（ＡＢ）使用した光触媒塗膜の白濁度を低下させ、塗膜の透明性をさらに向上させることができる。これは、光触媒活性を有する無機化合物（Ａ）に、所定の量の抗菌性金属（Ｂ）を担持させることにより、屈折率を低下させることができるためだと考えられる。
【００１９】
（光触媒活性を有する無機化合物（Ａ））
本実施形態の光触媒用無機化合物（ＡＢ）における前記無機化合物（Ａ）は、上述の（ｉ）の条件を満たすか、上述の（ｉ）及び上述の（ii）両方の条件を満たす。
【００２０】
特定紫外光を６０秒間照射した際に発生する上記活性酸素種量のうち、ヒドロキシルラジカルの量（［・ＯＨ］）が、１．０μＭ以下であり、好ましくは１．０μＭ未満であり、より好ましくは０．５μＭ未満である。
ここで、紫外光とは４００ｎｍ以下の波長領域のことをいう。また、μＭはマイクロモーラーを表し、１μＭ＝１０-6Ｍ＝１０-6ｍｏｌ／Ｌのことである。
【００２１】
活性酸素種のうち、ヒドロキシラジカル（・ＯＨとも表す）は、塗膜に損傷を与えるラジカル種である。［・ＯＨ］が１．０μＭ以下であることによって、上記無機化合物（Ａ）は、・ＯＨの発生量が少なく、光触媒塗膜直下塗膜に損傷を与えることを抑制することができる、光触媒用無機化合物（ＡＢ）として使用できることを意味する。一方、［・ＯＨ］の値が１．０μＭより大きい光触媒活性を有する無機化合物（Ａ）から得られる光触媒用無機化合物（ＡＢ）を触媒塗膜に使用したとき、光触媒塗膜直下塗膜に損傷を与える傾向にある。
【００２２】
光触媒塗膜直下塗膜を傷めないために、特定紫外光を６０秒間照射した際に発生する上記活性酸素種量のうち、過酸化水素の量（［Ｈ2Ｏ2］）が、８０μＭ以下であり、好ましくは２０μＭ以下であり、より好ましくは１０μＭ以下である。
ここで、紫外光とは４００ｎｍ以下の波長領域のことをいう。また、μＭはマイクロモーラーを表し、１μＭ＝１０-6Ｍ＝１０-6ｍｏｌ／Ｌのことである。
【００２３】
活性酸素種のうち、過酸化水素（Ｈ2Ｏ2とも表す）は、・ＯＨのようなラジカル種に比べて、安定な物質であり、ラジカル種の寿命（１秒以下）に比べて長寿命であり、光触媒塗膜に存在するとき、遠距離まで移動して光触媒塗膜直下塗膜に損傷を与える。すなわち、［Ｈ2Ｏ2］が８０μＭ以下であることによって、無機化合物（Ａ）は、Ｈ2Ｏ2の発生量が少なく、光触媒塗膜直下塗膜に損傷を与えることを抑制することができる、光触媒用無機化合物（ＡＢ）として使用できることを意味する。一方、［Ｈ2Ｏ2］の値が８０μＭより大きい光触媒活性を有する無機化合物（Ａ）から得られる光触媒用無機化合物（ＡＢ）を触媒塗膜に使用したとき、光触媒塗膜直下塗膜に損傷を与える傾向にある。
【００２４】
本実施形態の光触媒用無機化合物（ＡＢ）は、本発明による効果をより有効かつ確実に奏する観点から、上述の（ｉ）及び上述の（ii）両方の条件を満たすことが好ましい。
【００２５】
本実施形態における懸濁液とは、［Ｈ2Ｏ2］の測定においては、０．０１Ｍ  ＮａＯＨ水溶液に、光触媒活性を有する無機化合物（Ａ）を懸濁させた液であり、［・ＯＨ］の測定においては、０．１ｍＭのクマリン水溶液に、光触媒活性を有する無機化合物（Ａ）を懸濁させた液である。光触媒活性を有する無機化合物（Ａ）の懸濁液は、具体的には実施例に記載の条件によって調製することができる。
【００２６】
［・ＯＨ］及び［Ｈ2Ｏ2］を上記範囲内に調整する方法としては、例えば、後述するように、光触媒活性を有する無機化合物（Ａ）の粒子表面に修飾処理を施すこと等して、活性酸素種量を抑制する方法が挙げられる。メカニズムは完全には解明されていないが、表面修飾した物質により、活性種が失活したり、トラップされたりしていると考えられる。ただし、［・ＯＨ］及び［Ｈ2Ｏ2］の調整方法はこれらに限定されない。
【００２７】
［Ｈ2Ｏ2］の測定は、ルシゲニン化学発光法を用いて行うことができる。暗箱内のマグネティックスターラ上に設置した石英セル（光路（長さ）１ｃｍ×幅１ｃｍ）に、３．５ｍＬの０．０１Ｍ  ＮａＯＨ水溶液を添加し、ｐＨ９に調整し、そこにさらに１５ｍｇの無機化合物（Ａ）の粉末（例えば、ゾルを乾燥して得られたもの。以下同様。）を投入し、懸濁させて懸濁液を得る。次いで、ＬＥＤ（Hamamatsu Photonics（浜松ホトニクス）社製、型番「ＬＣ−Ｌ２」、波長：３６５ｎｍ、強度５ｍＷ／ｃｍ2）を光源として、懸濁液が入った上記セルに６０秒間の紫外光照射を行う。照射後、０．７ｍＭのルシゲニン溶液を５０μＬ添加し、Ｈ2Ｏ2によって生じた化学発光をバンドパスフィルターに通した後、電子冷却光電子増倍管で検出する。
【００２８】
［・ＯＨ］の測定は、クマリン蛍光プローブ法を用いて行うことができる。まず、０．１ｍＭのクマリン水溶液を調製し、上記と同じ寸法の石英セル中に１５ｍｇのＴｉＯ2などの無機化合物（Ａ）の粉末とクマリン水溶液３５ｍＬとを懸濁させて懸濁液を得る。この懸濁液に波長３６５ｎｍ、強度５ｍＷ／ｃｍ2のＬＥＤ光を６０秒照射する。次に、懸濁液からＴｉＯ2などの金属化合物（光触媒）粉末を分離するために、照射終了後の懸濁液にＫＣｌを０．５ｇ添加し、２４時間暗所に静置する。その後、上澄み液をとりサンプルとし、Fluorescence spectrophotometer（８５０型、HITACHI社製）で蛍光の測定をする（この時、ＫＣｌ添加による蛍光測定時の光散乱は影響しないことを確認している。）。既知濃度のクマリンの蛍光強度を、上記サンプルの蛍光強度と比較することで・ＯＨを定量する。
【００２９】
本実施形態の光触媒活性を有する無機化合物（Ａ）は、金属酸化物（Ｃ）により、粒子表面を処理した無機化合物であることが好ましい。粒子表面を処理とは、粒子表面を金属酸化物（Ｃ）により、修飾処理することを指す。また、金属酸化物（Ｃ）により無機化合物（Ａ）が修飾処理されると、無機化合物（Ａ）の一部又は全部が、金属酸化物（Ｃ）により被覆される。
修飾処理をしない場合、Ｈ2Ｏ2や・ＯＨ等の活性酸素種の発生量が多くなり、光触媒塗膜直下塗膜に損傷を与える傾向がある。修飾する物質としては、例えば、二酸化ケイ素、アルミ、銅酸化物、鉄酸化物等の金属酸化物（Ｃ）が挙げられ、その中でも、二酸化ケイ素が好ましい。
ここで、光触媒活性を有する無機化合物（Ａ）が金属酸化物（Ｃ）により粒子表面を処理した無機化合物である場合、無機化合物（Ａ）の粒子表面に抗菌性金属（Ｂ）が担持されている状態は、無機化合物（Ａ）の粒子表面に直接抗菌性金属（Ｂ）が担持されていている状態も、金属酸化物（Ｃ）を介して、該金属酸化物（Ｃ）の表面に抗菌性金属（Ｂ）が担持されている状態も含む。
【００３０】
光触媒活性を有する無機化合物（Ａ）としては、例えば、ＴｉＯ2、ＺｎＯ、ＳｒＴｉＯ3、ＣｄＳ、ＧａＰ、ＩｎＰ、ＧａＡｓ、ＢａＴｉＯ3、ＢａＴｉＯ4、ＢａＴｉ4Ｏ9、Ｋ2ＮｂＯ3、Ｎｂ2Ｏ5、Ｆｅ2Ｏ3、Ｔａ2Ｏ5、Ｋ3Ｔａ3Ｓｉ2Ｏ3、ＷＯ3、ＳｎＯ2、Ｂｉ２Ｏ３、ＢｉＶＯ4、ＮｉＯ、Ｃｕ2Ｏ、ＳｉＣ、ＭｏＳ2、ＩｎＰｂ、ＲｕＯ2、及びＣｅＯ2等が挙げられる。
光触媒活性を有する無機化合物（Ａ）としては、安全性及びコストの観点から、ＴｉＯ2が好ましい。ＴｉＯ2にはアナターゼ型、ルチル型、ブルッカイト型の結晶構造があるが、いずれも使用できる。
【００３１】
本実施形態の光触媒用無機化合物（ＡＢ）は、上記金属酸化物（Ｃ）に抗菌性金属（Ｂ）が担持されていることが好ましい。このような状態を形成することにより、光触媒活性を有する無機化合物（Ａ）に、抗菌性金属（Ｂ）が担持された上に、さらに金属酸化物（Ｃ）が被覆した状態と比較して、抗菌性金属（Ｂ）が光触媒用無機化合物（ＡＢ）粒子最表面に存在するため、耐生物汚染性の効果を発揮する。
【００３２】
上記光触媒活性を有する無機化合物（Ａ）の粒子表面を金属酸化物（Ｃ）で処理した無機化合物（以下、単に「無機化合物（Ａ’）」という）の比表面積は、好ましくは８０〜１８０ｍ2／ｇであり、より好ましくは９０〜１６０ｍ2／ｇであり、さらに好ましくは１００〜１５０ｍ2／ｇである。
比表面積を８０〜１８０ｍ2／ｇとすることにより、粒子表面積が増大し、抗菌性金属（Ｂ）を担持させる点が多くなるため、抗菌性金属（Ｂ）を非常に効率よく、光触媒活性を有する無機化合物（Ａ）及び／又は金属酸化物（Ｃ）の表面上に担持させることができ、耐生物汚染性を向上する。
また、比表面積を８０〜１８０ｍ2／ｇとすることにより、光触媒活性を有する無機化合物（Ａ）の光触媒活性も十分有する。
したがって、比表面積を８０〜１８０ｍ2／ｇとすることにより、耐生物汚染性と光触媒活性とが両立される。
【００３３】
上記のような比表面積を有する無機化合物（Ａ’）を得る方法としては、例えば、光触媒活性を有する無機化合物（Ａ）の粒子表面を処理する金属酸化物（Ｃ）の量を調整する方法や、反応濃度、温度、及び時間等をコントロールする方法が挙げられる。
比表面積は、窒素（Ｎ2）やアルゴン（Ａｒ）等の気体分子を、固体粒子に吸着させ、吸着した気体分子の量から固体粒子の比表面積を測定するＢＥＴ法で測定することができる。
本実施形態における、光触媒活性を有する無機化合物（Ａ）を修飾する金属酸化物（Ｃ）の割合は、光触媒活性を有する無機化合物（Ａ）に対し、上述の比表面積の範囲に調整するために、好ましくは１〜３０質量％であり、より好ましくは５〜２５質量％であり、さらに好ましくは１０〜２０質量％である。光触媒活性を有する無機化合物（Ａ）を修飾する金属酸化物（Ｃ）の割合は、具体的には、実施例の３．表面修飾物の定量に記載の方法にしたがって、算出することができる。
【００３４】
（抗菌性金属（Ｂ））
本実施形態における抗菌性金属（Ｂ）は、例えば、大腸菌細胞に対する金属イオンの最小発育阻止濃度（ＭＩＣ）が２０ｍＭ以下の金属を指す。最小発育阻止濃度（ＭＩＣ）とは菌の増殖を阻止するために必要な薬剤（ここでは金属イオンを指す）の最小濃度のことである。
【００３５】
本実施形態の抗菌性金属（Ｂ）としては、例えば、水銀、銀、金、パラジウム、白金、カドミウム、コバルト、ニッケル、銅、亜鉛、タリウム、鉛、マンガン等の重金属が挙げられる。これらの中でも、安全性及び実用性の観点から、好ましくは、銅、銀、金、白金、亜鉛であり、より好ましくは、銅、銀、金である。
これらの重金属は、１種であってもよく、２種以上を組み合わせてもよい。
【００３６】
本実施形態の光触媒用無機化合物（ＡＢ）における抗菌性金属（Ｂ）の担持量は、光触媒活性を有する無機化合物（Ａ）の質量に対して０．５〜５質量％であり、好ましくは０．５〜２質量％であり、より好ましくは０．５〜１質量％である。抗菌性金属（Ｂ）の担持量は、具体的には、実施例に記載の方法によって測定することができる。抗菌性金属（Ｂ）の担持量が０．５質量％より小さいと、耐生物汚染性の効果が低くなる傾向にある。抗菌性金属（Ｂ）の担持量が５質量％より大きいと、金属による着色が発生し、塗膜外観が優れない傾向にある。
【００３７】
［光触媒用無機化合物（ＡＢ）の製造方法］
本実施形態の光触媒用無機化合物（ＡＢ）は、
光触媒活性を有する無機化合物（Ａ）に金属酸化物（Ｃ）を修飾させ、金属酸化物（Ｃ）により、粒子表面が処理された無機化合物を得る工程、
前記金属酸化物（Ｃ）により、粒子表面が処理された無機化合物に、抗菌性金属（Ｂ）を担持させる工程
を含む。
【００３８】
金属酸化物（Ｃ）を修飾させた後に、抗菌性金属（Ｂ）を担持させる順番であることにより、光触媒活性を有する無機化合物（Ａ）に、直接抗菌性金属（Ｂ）を担持させる方法と比較して、抗菌性金属（Ｂ）自身が金属コロイド粒子になることを抑制し、効率的に光触媒活性を有する無機化合物（Ａ）や、金属酸化物（Ｃ）の表面に、抗菌性金属（Ｂ）を担持させることができる。
金属コロイド粒子となることを抑制し、抗菌性金属（Ｂ）を担持できる理由としては、光触媒活性を有する無機化合物（Ａ）に金属酸化物（Ｃ）を修飾したものは、より比表面積が大きくなり、抗菌性金属（Ｂ）の担持が容易になるためであると思われる。
また、抗菌性金属（Ｂ）が光触媒用無機化合物（ＡＢ）粒子最表面に存在するため、光触媒用無機化合物（ＡＢ）が耐生物汚染性の効果を発揮する。
【００３９】
抗菌性金属（Ｂ）を担持させる方法としては、例えば、抗菌性金属（Ｂ）を含む水溶性化合物を使用し、該水溶性化合物を、無機化合物（Ａ）を含む液中で還元剤により還元し、光触媒活性を有する無機化合物（Ａ）又は金属酸化物（Ｃ）の表面に抗菌性金属（Ｂ）を析出させる方法等が挙げられる。
【００４０】
還元剤としては、例えば、クエン酸、アスコルビン酸、タンニン酸、ジボラン、水素化ホウ素塩、ホルムアルデヒド、エタノール等からなる群より選択される１種以上が好適に挙げられる。抗菌性金属（Ｂ）を含む水溶性化合物が還元されずに残存すると、抗菌性金属（Ｂ）が水溶性を有するため、塗膜中から抗菌性化合物が溶出しやすくなり、耐生物汚染性の持続性が劣る傾向があることから、上記還元剤を適宜選択するとよい。
【００４１】
抗菌性金属（Ｂ）を含む水溶性化合物としては、抗菌性金属（Ｂ）カチオンと、アニオンとの塩を使用することができる。
【００４２】
光触媒活性を有する無機化合物（Ａ）に金属酸化物（Ｃ）を修飾させる方法としては、特に限定されないが、例えば、酸化チタンを含む水系組成物に金属酸化物（Ｃ）の原料となる化合物（例えば二酸化ケイ素で修飾の場合、ケイ酸ナトリウムやテトラエトキシシランなど）を７０〜９０℃の加温条件で反応させる方法等が挙げられる。
【００４３】
二酸化ケイ素を修飾する方法としては、例えば酸化チタンのスラリーにケイ素の化合物を添加し、中和等して含水酸化物を析出させる。ケイ素化合物としては、ケイ酸ナトリウム等の水溶性ケイ酸アルカリ金属塩を用いることができ、それらの中でも、ケイ酸ナトリウムは、無色であり、酸化チタンゾルが着色しないので好ましい。ケイ素の含水酸化物の処理量は、酸化チタンに対して酸化物基準で３〜２５質量％が好ましく、５〜２０質量％がより好ましい。処理量が前記範囲より少ないと、活性酸素種量が多くなり光触媒塗膜直下塗膜を傷めてしまい好ましくない。また、処理量が前記範囲より多いと、逆に酸化チタンが凝集し、ゾルの粘度が上昇しやすく、分散性が悪化し、透明性に優れたものが得られ難いため好ましくない。
【００４４】
本実施形態の製造方法において、光触媒活性を有する無機化合物（Ａ）を修飾する金属酸化物（Ｃ）の割合は、光触媒活性を有する無機化合物（Ａ）に対し、好ましくは１〜３０質量％であり、より好ましくは５〜２５質量％であり、さらに好ましくは１０〜２０質量％である。
本実施形態の製造方法において、抗菌性金属（Ｂ）の担持量は、光触媒活性を有する無機化合物（Ａ）の質量に対して０．５〜５質量％であり、好ましくは０．５〜２質量％であり、より好ましくは０．５〜１質量％である。抗菌性金属（Ｂ）の担持量は、具体的には、実施例に記載の方法によって測定することができる。
【００４５】
［光触媒組成物］
本実施形態の光触媒用無機化合物（ＡＢ）は、光触媒活性を有しない無機化合物（Ｄ）を配合し、光触媒組成物とすることができる。すなわち、本実施形態の一つは、本実施形態の光触媒用無機化合物（ＡＢ）と、光触媒活性を有しない無機化合物（Ｄ）とを含む、光触媒組成物である。
本実施形態の光触媒組成物は、塗膜外観の観点から、光触媒組成物中の、光触媒活性を有する無機化合物（Ａ）の割合が１〜２０質量％であることが好ましい。この範囲であることにより光触媒としての性能及び塗膜透明性を兼ね備えたものとなる。また、光触媒活性を有する無機化合物（Ａ）の割合は、より好ましくは３〜１５質量％であり、さらに好ましくは７〜１５質量％である。
【００４６】
（無機化合物（Ｄ））
光触媒活性を有しない無機化合物（Ｄ）としては、例えば、二酸化ケイ素（シリカ）粒子、酸化アルミニウム（アルミナ）粒子、珪酸カルシウム粒子、酸化マグネシウム粒子、酸化アンチモン粒子、酸化ジルコニウム粒子、及び、これらの複合酸化物粒子等が挙げられる。これらは１種を単独で又は２種以上を組み合わせて用いられる。これらの中でも、表面水酸基が多く、無機化合物粒子の表面積が大きくなり、無機化合物粒子同士の結合、又は、無機化合物と重合体粒子との結合を強固にできるという観点から、二酸化ケイ素粒子、酸化アルミニウム粒子、酸化アンチモン粒子、及び、これらの複合酸化物粒子が好ましく、二酸化ケイ素を基本単位とするシリカが溶媒中に分散した、コロイダルシリカ粒子がより好ましい。
【００４７】
コロイダルシリカは、ゾル−ゲル法により調製したものを使用することもでき、市販品を利用することもできる。ゾル−ゲル法で調製する場合には、Ｗｅｒｎｅｒ  Ｓｔｏｂｅｒ  ｅｔａｌ；Ｊ．Ｃｏｌｌｏｉｄ  ａｎｄ  Ｉｎｔｅｒｆａｃｅ  Ｓｃｉ．，２６，６２−６９（１９６８）、Ｒｉｃｋｅｙ  Ｄ．Ｂａｄｌｅｙ  ｅｔ  ａｌ；Ｌａｎｇ  ｍｕｉｒ  ６，７９２−８０１（１９９０）、色材協会誌，６１［９］４８８−４９３（１９８８）等を参照することができる。
【００４８】
コロイダルシリカとしては、例えば、水を分散媒体とする、酸性のコロイダルシリカ及び塩基性のコロイダルシリカ、並びに、水溶性溶媒を分散媒体とするコロイダルシリカ等が挙げられる。
【００４９】
酸性のコロイダルシリカとしては、例えば、市販品として日産化学工業（株）製スノーテックス（登録商標）−Ｏ、スノーテックス−ＯＳ、旭電化工業（株）製アデライト（登録商標）ＡＴ−２０Ｑ、クラリアントジャパン（株）製クレボゾール（登録商標）２０Ｈ１２、クレボゾール３０ＣＡＬ２５等を挙げることができる。
【００５０】
塩基性のコロイダルシリカとしては、例えば、アルカリ金属イオン、アンモニウムイオン、アミン等の添加により安定化したシリカ等が挙げられ、具体的には、日産化学工業（株）製スノーテックス−ＮＳ、スノーテックス−２０、スノーテックス−３０、スノーテックス−Ｃ、スノーテックス−Ｃ３０、スノーテックス−ＣＭ４０、スノーテックス−Ｎ、スノーテックス−Ｎ３０、スノーテックス−Ｋ、スノーテックス−ＸＬ、スノーテックス−ＹＬ、スノーテックス−ＺＬ、スノーテックスＰＳ−Ｍ、スノーテックスＰＳ−Ｌ等；旭電化工業（株）製アデライトＡＴ−２０、アデライトＡＴ−３０、アデライトＡＴ−２０Ｎ、アデライトＡＴ−３０Ｎ、アデライトＡＴ−２０Ａ、アデライトＡＴ−３０Ａ、アデライトＡＴ−４０、アデライトＡＴ−５０等；クラリアントジャパン（株）製クレボゾール３０Ｒ９、クレボゾール３０Ｒ５０、クレボゾール５０Ｒ５０等；デュポン社製ルドックス（商標）ＨＳ−４０、ルドックスＨＳ−３０、ルドックスＬＳ、ルドックスＳＭ−３０等；を挙げることができる。
【００５１】
水溶性溶媒を分散媒体とするコロイダルシリカとしては、例えば、日産化学工業（株）製ＭＡ−ＳＴ−Ｍ（粒子径が２０〜２５ｎｍのメタノール分散タイプ）、ＩＰＡＳＴ（粒子径が１０〜１５ｎｍのイソプロピルアルコール分散タイプ）、ＥＧ−ＳＴ（粒子径が１０〜１５ｎｍのエチレングリコール分散タイプ）、ＥＧ−ＳＴ−ＺＬ（粒子径が７０〜１００ｎｍのエチレングリコール分散タイプ）、ＮＰＣ−ＳＴ（粒子径が１０〜１５ｎｍのエチレングリコールモノプロピルエーテール分散タイプ）等を挙げることができる。
【００５２】
これらのコロイダルシリカは、１種、又は２種類以上を組み合わせてもよい。
コロイダルシリカは、少量成分として、アルミナ、アルミン酸ナトリウム等を含んでいてもよい。また、コロイダルシリカは、安定剤として無機塩基（水酸化ナトリウム、水酸化カリウム、水酸化リチウム、アンモニア等）や有機塩基（テトラメチルアンモニウム等）を含んでいてもよい。
【００５３】
無機化合物（Ｄ）の粒子径は、好ましくは平均で１００ｎｍ以下であり、より好ましくは５０ｎｍ以下であり、さらに好ましくは２０ｎｍ以下である。また、粒子径が平均で１０ｎｍ以下の無機酸化物粒子は、得られる光触媒塗膜の透明性が非常に高くなる観点から、よりさらに好ましい。
無機化合物（Ｄ）の粒子径（数平均粒子径）は、下記実施例に記載の方法に準拠して測定することができる。
本実施形態の光触媒組成物は、塗膜の親水性、耐候性の観点から、光触媒活性を有しない無機化合物（Ｄ）の割合は、光触媒組成物全量に対し、好ましくは４０〜９９質量％であり、より好ましくは４０〜９０質量％であり、さらに好ましくは４５〜８５質量％である。
【００５４】
（重合体粒子（Ｅ））
本実施形態の光触媒組成物は、重合体粒子（Ｅ）をさらに含むことが好ましい。
本実施形態の光触媒組成物に使用できる重合体粒子（Ｅ）としては、全ての合成樹脂及び天然樹脂が使用可能である。また、その形態については、ペレットの形態であっても、溶媒に溶解あるいは分散した形態であってもよく、特に制限はないが、コーティング用としての樹脂塗料の形態が好ましい。
【００５５】
樹脂塗料の例としては、油性塗料、ラッカー、溶剤系合成樹脂塗料（アクリル樹脂系、エポキシ樹脂系、ウレタン樹脂系、フッ素樹脂系、シリコーン−アクリル樹脂系、アルキド樹脂系、アミノアルキド樹脂系、ビニル樹脂系、不飽和ポリエステル樹脂系、塩化ゴム系等）、水系合成樹脂塗料（エマルジョン系、水性樹脂系等）、無溶剤合成樹脂塗料（粉体塗料等）、無機質塗料、電気絶縁塗料等を挙げることができる。
これらの樹脂塗料の中で、光触媒に対し難分解性であるシリコーン系樹脂やフッ素系樹脂、さらにはシリコーン系樹脂とフッ素系樹脂の併用系の樹脂塗料が好ましく用いられる。
【００５６】
このようなシリコーン系樹脂としては、例えばアルコキシシラン及び／又はオルガノアルコキシシランやそれらの加水分解生成物（ポリシロキサン）及び／又はコロイダルシリカ、さらにはシリコーン含有量１〜８０質量％のアクリル−シリコーン樹脂、エポキシ−シリコーン樹脂、ウレタン−シリコーン樹脂やアルコキシシラン及び／又はオルガノアルコキシシランやそれらの加水分解生成物（ポリシロキサン）及び／又はコロイダルシリカを１〜８０質量％含有する樹脂等が挙げられる。これらのシリコーン系樹脂は、溶剤に溶けたタイプ、分散タイプ、粉体タイプのいずれであってもよく、また架橋剤、触媒等の添加剤が含まれていてもよい。
【００５７】
本実施形態の光触媒組成物は、耐候性の観点から、光触媒活性を有しない重合体粒子（Ｅ）の割合が、光触媒組成物全量に対し、好ましくは０〜４０質量％であり、より好ましくは０〜３０質量％であり、さらに好ましくは０〜２０質量％である。
【００５８】
（フルオロカーボン界面活性剤（Ｆ））
本実施形態の光触媒組成物は、フルオロカーボン界面活性剤（Ｆ）をさら更に含むことが好ましい。これにより、本実施形態の水系コーティング剤組成物やこれを含む水系塗料を用いて塗装する際における、有機基材等への濡れ性が一層向上し、はじき等の外観上のトラブルも一層抑制することができる。さらには、塗膜の均一性も一層向上する。これらの理由としては定かではないが、（Ｆ）成分を含有することにより、水系コーティング剤組成物の表面張力を低下させることができると推測される（但し、本実施形態の作用はこれらに限定されない。）。
【００５９】
（Ｆ）成分としては、特に限定されないが、両性界面活性剤が好ましい。両性界面活性剤としては、例えば、非イオン性両性界面活性剤、陰イオン性両性界面活性剤、陽イオン性両性界面活性剤等が挙げられる。好ましい具体例としては、例えば、炭素数３〜２０のパーフルオロアルキル基を有する両性界面活性剤が挙げられる。
【００６０】
炭素数３〜２０のパーフルオロアルキル基を有する両性界面活性剤の具体例としては、パーフルオロアルキルスルホン酸塩、パーフルオロアルキルカルボン酸塩、パーフルオロアルキルアミンオキシド、パーフルオロアルキルエチレンオキシド付加物、陰イオン性基と陽イオン性基とを有するパーフルオロアルキル化合物等が挙げられる。これらの中でも、塗料の表面張力の低下の観点から、パーフルオロアルキルエチレンオキシド付加物、陰イオン性基と陽イオン性基とを有するパーフルオロアルキル化合物が好ましい。
【００６１】
パーフルオロアルキルカルボン酸塩としては、例えば、市販品を用いることもできる。パーフルオロアルキルカルボン酸塩の市販品としては、ＡＧＣセイミケミカル社製の「サーフロンＳ−２１１」等が挙げられる。
パーフルオロアルキルアミンオキシドとしては、例えば、市販品を用いることもできる。パーフルオロアルキルアミンオキシドの市販品としては、ＡＧＣセイミケミカル社製の「サーフロンＳ−２４１」等が挙げられる。
パーフルオロアルキルエチレンオキシド付加物としては、例えば、市販品を用いることもできる。パーフルオロアルキルエチレンオキシド付加物のような市販品としては、例えば、ＤＩＣ社製の「メガファックＦ−４４４」、ＡＧＣセイミケミカル社製の「サーフロンＳ−２４２」等が挙げられる。
陰イオン性基と陽イオン性基とを有するパーフルオロアルキル化合物としては、例えば、市販品を用いることもできる。陰イオン性基と陽イオン性基とを有するパーフルオロアルキル化合物のような市販品としては、ＡＧＣセイミケミカル社製の「サーフロンＳ−２３１」、「サーフロンＳ−２３２」、「サーフロンＳ−２３３」等が挙げられる。
これらパーフルオロアルキル基を有する両性界面活性剤は１種単独で用いてもよいし、２種以上を併用してもよい。
【００６２】
水系コーティング剤組成物中の（Ｆ）成分の含有量は、特に限定されないが、好ましくは０．０００１〜０．５０質量％であり、より好ましくは０．０１〜０．１０質量％である。（Ｆ）成分の含有量を上記下限値以上とすることで、得られる塗膜の均一性が一層向上する。（Ｆ）成分の含有量を上記上限値以下とすることで、得られる塗膜の耐候性が一層向上する。
【００６３】
本実施形態の光触媒組成物は、退色性色素（Ｇ）をさらに含むことが好ましい。これにより、塗装忘れ、重複塗装、塗装むら等のトラブルを防ぐことができる。
（Ｇ）成分としては、太陽光の照射により失色し、下地の意匠性を損ねないものが好ましい。失色までの時間は季節や照射方角等により異なるが、通常、目視で失色が確認されるまでの期間が、好ましくは２０日以下であり、より好ましくは１０日以下であり、さらに好ましくは３日以下である。
【００６４】
（Ｇ）成分としては、太陽光の照射で失色する性質を有するものであれば特に限定されないが、好適例としては、メチレンブルー、クリスタルバイオレット、マラカイトグリーン、ブリリアントブルーＦＣＦ、エリスロシン、ニューコクシン、フロキシン、ローズベンガル、アシッドレッド、及びファーストグリーンＦＣＦからなる群より選ばれる１種等が挙げられる。これらの中でも、発色性が良く、失色速度も早い観点から、メチレンブルーがより好ましい。これらは１種単独で用いてもよいし、２種以上を併用してもよい。
水系コーティング剤組成物中の（Ｇ）成分の含有量は、特に限定されないが、好ましくは０．０００２〜０．０１質量％であり、より好ましくは０．００１〜０．００７質量％である。水系コーティング剤組成物中の（Ｇ）成分の含有量を上記範囲とすることで、塗膜の発色性や退色性が一層向上する。ここでいう発色性とは、塗装面と未塗装面が色の違いから目視で区別される程度まで発色する性質をいい、退色性とは、基材の意匠性を損ねない色の程度まで退色する性質をいう。
【００６５】
水系コーティング剤組成物から得られる塗膜中の（Ｇ）成分の含有量は、特に限定され
ないが、好ましくは０．０１〜０．５質量％であり、より好ましくは０．０５〜０．２質
量％であり、更に好ましくは０．１〜０．２質量％である。（Ｇ）成分の含有量を上記下
限値以上とすることで、塗膜の発色性が一層向上し、上記上限値以下とすることで、塗膜
の退色性が一層向上する。
【００６６】
［光触媒塗膜］
本実施形態の光触媒組成物は、光触媒塗膜を形成することができる。すなわち、本実施形態の一つは、本実施形態の光触媒組成物から形成された、光触媒塗膜である。
本実施形態の光触媒塗膜の膜厚は特に限定されないが、０．０５〜５０μｍであることが好ましく、０．１〜１０μｍであることがより好ましく、０．２〜２．０μｍであることが更に好ましい。この厚さが５０μｍ以下であることにより、良好な透明性を確保することができ、０．０５μｍ以上であることにより、防汚性、光触媒活性等の機能をより有効に発現することができる。
【００６７】
本実施形態の光触媒塗膜には、そこに含まれる各粒子の分散安定性の観点から、分散安定剤が含まれていてもよい。分散安定剤としては、例えば、ポリカルボン酸及びスルホン酸塩からなる群から選ばれる各種の水溶性オリゴマー類、ポリビニルアルコール、ヒドロキシエチルセルロース、澱粉、マレイン化ポリブタジエン、マレイン化アルキッド樹脂、ポリアクリル酸（塩）、ポリアクリルアミド、アクリル樹脂に代表される合成若しくは天然の各種の高分子物質等が挙げられる。分散安定剤は、１種を単独で、又は２種以上を混合して用いられる。
【００６８】
また、本実施形態の光触媒塗膜には、その用途及び使用方法などに応じて、通常の塗料や成型用樹脂に添加配合される成分、例えば、溶剤、増粘剤、レベリング剤、チクソ化剤、消泡剤、凍結安定剤、艶消し剤、架橋反応触媒、顔料、硬化触媒、架橋剤、充填剤、皮張り防止剤、分散剤、湿潤剤、光安定剤、酸化防止剤、紫外線吸収剤、レオロジーコントロール剤、消泡剤、成膜助剤、防錆剤、染料、可塑剤、潤滑剤、還元剤、防腐剤、防黴剤、消臭剤、黄変防止剤、静電防止剤又は帯電調製剤等が含まれていてもよい。前述したように防藻防カビ剤を光触媒塗膜に添加しても防藻防カビ性能は付与できないと推測されるが、もし添加してもその他塗膜性能には影響がないと思われる。
【００６９】
本実施形態の光触媒塗膜は、光触媒組成物を基体又は基体を被覆するコーティングの表面に塗布して乾燥することにより得られる。光触媒組成物を塗布する基体材料としては、例えば合成樹脂、天然樹脂、繊維に代表される有機基材、金属、セラミックス、ガラス、石、セメント、コンクリートに代表される無機基材や、それらの組み合わせが挙げられる。
【００７０】
上記合成樹脂としては、熱可塑性樹脂及び硬化性樹脂（熱硬化性樹脂、光硬化性樹脂、湿気硬化性樹脂等）が挙げられる。その具体例としては、例えば、シリコーン樹脂、アクリル樹脂、メタクリル樹脂、フッ素樹脂、アルキド樹脂、アミノアルキド樹脂、ビニル樹脂、ポリエステル樹脂、スチレン−ブタジエン樹脂、ポリオレフィン樹脂、ポリスチレン樹脂、ポリケトン樹脂、ポリアミド樹脂、ポリカーボネート樹脂、ポリアセタール樹脂、ポリエーテルエーテルケトン樹脂、ポリフェニレンオキシド樹脂、ポリスルホン樹脂、ポリフェニレンスルホン樹脂ポリエーテル樹脂、ポリ塩化ビニル樹脂、ポリ塩化ビニリデン樹脂、尿素樹脂、フェノール樹脂、メラミン樹脂、エポキシ樹脂、ウレタン樹脂、シリコーン−アクリル樹脂が挙げられる。また、上記天然樹脂としては、例えば、セルロース系樹脂、天然ゴムに代表されるイソプレン系樹脂、カゼインに代表されるタンパク質系樹脂等が挙げられる。
【００７１】
基体が樹脂板や繊維である場合、その表面は、コロナ放電処理やフレーム処理、プラズマ処理等の表面処理がされていてもよいが、これらの表面処理は必須ではない。
【００７２】
本実施形態の光触媒塗膜は、光触媒組成物をその用途等に応じて、任意の方法で塗布され得られる。塗布方法としては、例えばスプレー吹き付け法、フローコーティング法、ロールコート法、刷毛塗り法、ディップコーティング法、スピンコーティング法、スクリーン印刷法、キャスティング法、グラビア印刷法、フレキソ印刷法が挙げられる。
【００７３】
本実施形態の光触媒塗膜は、光触媒組成物を塗布した後、乾燥して揮発分を除去することにより得られる。この際、例えば、２０℃〜８０℃の低温で乾燥した後、所望により、好ましくは２０℃〜５００℃、より好ましくは４０℃〜２５０℃の熱処理を行ってもよく、紫外線照射等を行ってもよい。
【００７４】
［光触媒塗装製品］
本実施形態の光触媒塗装製品は、本実施形態の光触媒塗膜を備える製品であり、基体と、その基体上に形成された上記光触媒塗膜とを備える。この光触媒塗装製品は、本実施形態の光触媒塗膜を備える他は公知の態様と同様であればよい。本実施形態の光触媒塗装製品の具体例としては、例えば、建材、建物外装、建物内装、窓枠、窓ガラス、構造部材、住宅等建築設備、車両用照明灯のカバー、窓ガラス、機械装置や物品の外装、防塵カバー及び塗装、表示機器、そのカバー、交通標識、各種表示装置、広告塔等の表示物、道路用、鉄道用等の遮音壁、橋梁、ガードレールの外装及び塗装、トンネル内装及び塗装、碍子、太陽電池カバー、太陽熱温水器集熱カバー等の外部で用いられる電子、電気機器の外装部、特に透明部材、ビニールハウス、温室等の外装が挙げられる。この光触媒塗装製品は、基体の表面に光触媒組成物を塗布し乾燥し、基体上に光触媒塗膜を形成することによって得てもよいが、その製造方法はこれに限定されない。例えば、基体と光触媒塗膜とを同時に成形してもよく、より具体的には一体成形してもよい。
【００７５】
また、本実施形態の光触媒塗膜をある基体上に成形した後、その光触媒塗膜をその基体から剥離させた又はその基体と密着させた状態で、別の基体に接着、融着等により密着させてもよい。
【００７６】
以上、本発明を実施するための形態について説明したが、本発明は上記本実施形態に限
定されるものではない。本発明は、その要旨を逸脱しない範囲で様々な変形が可能である
【実施例】
【００７７】
以下の、製造例、実施例、及び比較例、並びに、製造実施例、及び製造比較例により本発明を具体的に説明するが、これらは本発明の範囲を限定するものではない。各種の物性は以下に示す方法で測定した。
【００７８】
１．Ｈ2Ｏ2の定量
［Ｈ2Ｏ2］の測定は、ルシゲニン化学発光法を用いて行った。
まず、暗箱内のマグネティックスターラ上に設置した石英セル（光路（長さ）１ｃｍ×幅１ｃｍ）に、３．５ｍＬの０．０１Ｍ  ＮａＯＨ水溶液を添加し、ｐＨ９に調整し、そこにさらに１５ｍｇの、ゾルを乾燥して得られた無機化合物（Ａ）の粉末を投入し、懸濁させて懸濁液を得た。
次に、ＬＥＤ（Hamamatsu Photonics（浜松ホトニクス）社製、型番「ＬＣ−Ｌ２」、波長：３６５ｎｍ、強度５ｍＷ／ｃｍ2）を光源として、懸濁液が入った上記セルに６０秒間の紫外光照射を行った。照射後、０．７ｍＭのルシゲニン溶液を５０μＬ添加し、Ｈ2Ｏ2によって生じた化学発光をバンドパスフィルターに通した後、電子冷却光電子増倍管で検出した。化学発光の検出量から、［Ｈ2Ｏ2］を導出した。
【００７９】
２．ヒドロキシラジカルの定量
［・ＯＨ］の測定は、クマリン蛍光プローブ法を用いて行った。
まず、０．１ｍＭのクマリン水溶液を調製し、石英セル（光路（長さ）１ｃｍ×幅１ｃｍ）中に１５ｍｇの、ゾルを乾燥して得られた無機化合物（Ａ）とクマリン水溶液３５ｍＬとを懸濁させて懸濁液を得た。この懸濁液に波長３６５ｎｍ、強度５ｍＷ／ｃｍ2のＬＥＤ光を６０秒照射した。
次に、無機化合物（Ａ）粉末を分離するために、照射終了後の懸濁液にＫＣｌを０．５ｇ添加し、２４時間暗所に静置した。
その後、上澄み液をとりサンプルとし、Fluorescence spectrophotometer（８５０型、HITACHI社製）で蛍光の測定をした（この時、ＫＣｌ添加による蛍光測定時の光散乱は影響しないことを確認している。）。既知濃度のクマリンの蛍光強度を、上記サンプルの蛍光強度と比較することで・ＯＨを定量し、［・ＯＨ］の値を導出した。
【００８０】
３．表面修飾物の定量
蛍光Ｘ線分析装置を用いて、理論と基礎定数Fundamental Parameter（ＦＰ）により定量分析を行なうＦＰ法にて定量を行った。
【００８１】
４．粒子径
（光触媒用無機化合物（ＡＢ）の二次粒子径）
光触媒用無機化合物（ＡＢ）の二次粒子径は、任意に選択された５０個の粒子を電子顕微鏡観察により測定し、それらの相加平均として導出した。
（無機化合物（Ｄ）及び重合体粒子（Ｅ）の数平均粒子径）
試料中の固形分含有量が１〜２０質量％となるよう適宜溶媒を加えて希釈し、湿式粒度分析計（日本国日機装製マイクロトラックＵＰＡ−９２３０）を用いて測定した。
【００８２】
５．塗膜の膜厚
塗膜の膜厚を、ハロゲン光源装置（ＭＯＲＩＴＥＸ社製、商品名「ＭＨＦ−Ｄ１００ＬＲ」）を装着した膜厚測定装置（ＳＰＥＣＴＲＡ・ＣＯＯＰ社製、商品名「HandyLambda II THICKNESS」）を用いて測定した。
【００８３】
６．塗装性
試験板を走査型電子顕微鏡（日本電子株式会社製、NeoScope JCM-5000）にて塗膜表面状態を観察、撮影し、光触媒塗膜率を塗装率として算出した。
［評価基準］
○  ：塗装率が８０％以上であった。
△  ：塗装率が８０〜５０％であった。
×  ：塗装率が５０％以下であった。
【００８４】
７．光触媒活性（色素分解活性）
ＪＩＳ  Ｒ１７０３−２に準拠して求めた。試験片浄化条件は、照度１ｍＷ／ｃｍ2で２４時間照射、メチレンブルー吸着条件は、吸着液濃度０．０２ｍＭで吸着時間２４時間照射、メチレンブルーの分解測定条件は、照度１ｍＷ／ｃｍ2、試験液濃度０．０１ｍＭ、注入量３５ｍＬ、照射後に採取した試験液の吸光スペクトルを分光光度計で測定し、分解活性指数（ｎＭ／ｍｉｎ）を算出した。吸光度測定波長は６６４ｎｍであった。
［評価基準］
◎  ：分解活性指数が１０ｎＭ／ｍｉｎ以上であった。
○  ：分解活性指数が７ｎＭ／ｍｉｎ以上、１０ｎＭ／ｍｉｎ未満であった。
○△：分解活性指数が５ｎＭ／ｍｉｎ以上、７ｎＭ／ｍｉｎ未満であった。
×  ：分解活性指数が５ｎＭ／ｍｉｎ未満であった。
【００８５】
８．光触媒塗膜直下塗膜の劣化観察
試料をエポキシ樹脂（商品名、Ｑｕｅｔｏｌ８１２）に包埋後、独国Ｒｅｉｃｈｅｒｔ社製ＵＬＴＲＡＣＵＴ−Ｎ型ミクロトーム（商品名）により５０〜６０ｎｍの厚さの超薄切片を作製し、支持膜を張ったメッシュに積載した後、カーボン蒸着を行い、検鏡用試料とし、ＴＥＭ（日立製ＨＦ２０００型、加速電圧：１２５ｋＶ）により塗膜断面の観察を行い、光触媒塗膜直下塗膜の劣化状態を評価した。
［評価基準］
○  ：光触媒塗膜直下塗膜の劣化が観察されなかった。
○△：光触媒塗膜直下塗膜の劣化が極僅かに観察されたが、全体的には問題ないと判断された。
△  ：光触媒塗膜直下塗膜の劣化が一部観察された。
×  ：光触媒塗膜直下塗膜の劣化が全体的に観察された。
【００８６】
９．防藻性、防カビ性（短期）
藻類が存在するシャーレー中に試験体を入れ、一定温度に保った恒温槽中に入れ試験を実施した。判定は試験開始後４週間目で判定した。また、防カビ性はJIS Z2911:2010に準拠してカビ抵抗性試験を実施した。判定は試験開始後２週間目で判定した。
［評価基準］
○  ：藻及びカビの生育が見られなかった。
△  ：わずかな藻及びカビの生育が見られるが全体的には問題ないと判断された。
×  ：藻及びカビの生育が明らかに見られた。
【００８７】
１０．防藻性、防カビ性（長期）
千葉県銚子市の近隣に森林があり、芝生の生えている土地に試験体を北面９０°にて屋外曝露試験を実施した。判定は曝露後１年で判定した。
［評価基準］
○  ：目視観察、顕微鏡観察（４０倍）で藻、カビの生育は見られなかった。
△  ：目視観察で藻、カビの生育はみられないが、顕微鏡観察（４０倍）では生育が見られなかった。
×  ：目視観察で藻、カビの生育が見られた。
【００８８】
１１．透明性（塗膜の白濁度）
ガラス板（（株）テストピース製  並板ガラス；６０ｍｍ＊６０ｍｍ＊２ｍｍ）の下に黒紙を敷いた状態での色差を測定した。その後、ディップコーター（アイデン社製  ＤＣ４２００、昇降速度：下降時  １０ｍｍ／秒、上昇時  １０ｍｍ／秒）にて塗布し、塗布後２日間乾燥。その後、照度５０００Ｌｘに調整した蛍光灯下で１０日間放置し着色剤を脱色させた試験体の色彩色差を測定した。塗布前後での色差（明度差ΔＬ）を評価した。なお、色差は、カラーガイド（ＢＹＫ  Ｇａｒｄｎｅｒ社製）を用いて標準板からの色差を求めた。色差ΔＬが低いほど、透明性が高く、外観性に優れることを意味する。
［評価基準］
○  ：色差ΔＬが１．６未満であった。
△  ：色差ΔＬが１．６〜３．０未満であった。
×  ：色差ΔＬが３．０以上であった。
【００８９】
１２．耐候性（ＳＷＯＭ５０００時間曝露後の色差）
スガ試験機社製のサンシャインウエザーメーターを用いて曝露試験（ブラックパネル温度６３℃、降雨１８分／２時間）を行い、曝露前と曝露開始５０００時間後との間での色差を上記７の方法で測定し、曝露前の色差を標準とし、曝露前後の状態変化をΔＥ*として評価した。なお、色差は、カラーガイド（ＢＹＫ  Ｇａｒｄｎｅｒ社製）を用いて標準板からの色差を求めた。色差ΔＥ*が低いほど、外観性に優れ、耐候性に優れることを意味する。
［評価基準］
○  ：ΔＥ*が２未満であった。
○△：ΔＥ*が２以上、３未満であった。
△  ：ΔＥ*が３以上、５未満であった。
×  ：ΔＥ*が５以上であった。
【００９０】
［製造例１］シリカ修飾ルチル型酸化チタン
ＴｉＯ2として２００ｇ／Ｌの濃度の四塩化チタン水溶液７００ｍＬと、Ｎａ2Ｏとして１００ｇ／Ｌの濃度の水酸化ナトリウム水溶液を、系のｐＨを５〜９に維持するように水中に並行添加した。その後、系のｐＨを７に調整した後、濾過し、濾液の導電率が１００μＳ／ｃｍとなるまで洗浄し、固形分濃度２８．３質量％の酸化チタン湿ケーキ１を得た。この酸化チタン湿ケーキ１は、ルチル型構造を有し、その平均粒径は８ｎｍであった。
得られたルチル型酸化チタン湿ケーキ１を純水で希釈して、１モル／Ｌのスラリーを調製した。このスラリー１Ｌを３Ｌのフラスコに仕込み、さらに、酸化チタンと硝酸とのモル比（酸化チタン／硝酸）が１となるよう、１規定の硝酸を１Ｌ添加し、９５℃の温度に加熱し、この温度で２時間保持して、酸加熱処理を行った。次いで、酸加熱処理後のスラリーを室温まで冷却し、２８％アンモニア水を用いて中和（ｐＨ＝６．７）して、濾過した後、濾液の導電率が１００μＳ／ｃｍとなるまで洗浄し、固形分濃度２５質量％の酸化チタン湿ケーキ２を得た。
得られた酸化チタン湿ケーキ２に、１０質量％の水酸化ナトリウム水溶液を添加し、リパルプし、その後、超音波洗浄機で３時間分散させ、ｐＨ＝１０．５、固形分濃度１０質量％のアルカリ性酸化チタンゾルを得た。このアルカリ性酸化チタンゾル２Ｌを３Ｌのフラスコに仕込み、７０℃の温度に昇温し、ＳｉＯ2として４３２ｇ／Ｌの濃度のケイ酸ナトリウム水溶液６９．４ｍｌを添加し、その後９０℃に昇温して、１時間熟成した後、１０％の硫酸を添加してｐＨを６に調整して、酸化チタンの表面をケイ素の含水酸化物で表面処理した。
得られた酸化チタンゾルを室温まで冷却し、５．４Ｌの純水を添加し、脱塩濃縮装置を用いて、不純物の除去、及び濃縮を行ない、ｐＨ＝７．３、固形分濃度２９質量％、導電率１．１８ｍＳ／ｃｍの中性ルチル型酸化チタンゾルを得た。Ｔｉ2に対してＳｉＯ2基準で１５質量％のケイ素の含水酸化物を含有していた。このゾル中の酸化チタンの平均粒径は６０ｎｍであった。また、シリカ修飾ルチル型酸化チタンの比表面積は、１４５ｍ2／ｇであった。
【００９１】
［製造例２］シリカ修飾アナタース型酸化チタン
チタン鉱石を硫酸と反応させ、得られた硫酸チタン溶液を加熱加水分解して生成させた凝集メタチタン酸をＴｉＯ2換算３０質量％の水性スラリーとし、このスラリーをアンモニア水でｐＨ７に中和し、その後濾過洗浄して硫酸根を除去し、脱水ケーキを得た。得られた脱水ケーキに硝酸を加えて解膠処理して、アナタース型結晶構造を含む酸化チタン微粒子（二次粒子径７ｎｍ）からなるｐＨ１．５の酸性酸化チタンゾルを得た。得られた酸性酸化チタンゾルを純水で希釈して、ＴｉＯ2換算２００ｇ／Ｌの酸化チタンゾル６００ｍｌとした後、７０℃に昇温し、次いで、ＳｉＯ2換算濃度４３２ｇ／Ｌのケイ酸ナトリウム水溶液２０．８ｍｌを２０％硫酸と同時に添加し、その後、３０分間熟成した。次いで、１０質量％水酸化ナトリウム水溶液でｐＨを８に調整した後、２％硫酸水溶液でｐＨを６に調整し、濾過・洗浄を行い、湿ケーキを得た。この湿ケーキを純水中にリパルプした後、超音波分散して、中性域で安定な酸化チタンゾル（固形分濃度２０質量％。ｐＨ＝７．５）を得た。この試料には、酸化チタン微粒子の表面に凝集シリカが多孔質の状態で被着しており、その含有量は、ＴｉＯ2  １００質量部に対して、ＳｉＯ2換算で７質量部であった。また、シリカ修飾ルチル型酸化チタンの比表面積は、９０ｍ2／ｇであった。
【００９２】
［製造例１］、［製造例２］、［市販品１］（石原産業（株）製、アナターゼ型酸化チタンＳＴ−０１）、及び、［市販品２］（テイカ（株）製、ルチル型酸化チタンＭＴ１５０Ａ）の［Ｈ2Ｏ2］、［・ＯＨ］を表１に示す。
【００９３】
【表１】
2018144004.tif 000002
【００９４】
［実施例１］銀担持酸化チタン
［製造例１］及び［製造例２］で得られた酸化チタン水分散体（固形分２質量％）４００ｇを、それぞれについて、５００ｍＬフラスコに仕込み、８０℃に加温した。８０℃に達したとき、硝酸銀水溶液（濃度５質量％）を、担持量に応じて、１．２６ｇ〜５．０４ｇ添加し、その直後クエン酸三ナトリウム水溶液（濃度１０質量％）を０．８５ｇ〜３．４ｇとタンニン酸水溶液（濃度１質量％）を３．１８ｇ〜１２．７２ｇとを添加した。添加後、１時間撹拌し、撹拌後室温まで冷却したものを合成物とした。得られた合成物中の酸化チタンの平均二次粒子径は約６０ｎｍ前後であった。
［製造例１］で得られた酸化チタン水分散体から、銀担持シリカ修飾ルチル型酸化チタンを得た。［製造例２］で得られた酸化チタン水分散体から、銀担持シリカ修飾アナタース型酸化チタンを得た。
【００９５】
［実施例２］銅担持酸化チタン
［製造例１］及び［製造例２］で得られた酸化チタン水分散体（固形分２質量％）４００ｇを、それぞれについて、５００ｍＬフラスコに仕込み、８０℃に加温した。８０℃に達したとき、塩化銅水溶液（濃度５質量％）を担持量に応じて、０．１１ｇ〜０．２２ｇ添加し、その直後クエン酸三ナトリウム水溶液（濃度１０質量％）を０．８５ｇ〜３．４ｇとタンニン酸水溶液（濃度１質量％）を３．１８ｇ〜１２．７２ｇとを添加した。添加後、１時間撹拌し、撹拌後室温まで冷却したものを合成物とした。得られた合成物中の酸化チタンの平均二次粒子径は６０〜７０ｎｍであった。
［製造例１］で得られた酸化チタン水分散体から、銅担持シリカ修飾ルチル型酸化チタンを得た。［製造例２］で得られた酸化チタン水分散体から、銅担持シリカ修飾アナタース型酸化チタンを得た。
【００９６】
［実施例３］金担持酸化チタン
［製造例１］及び［製造例２］で得られた酸化チタン水分散体（固形分２質量％）４００ｇを、それぞれについて、５００ｍＬフラスコに仕込み、８０℃に加温した。８０℃に達したとき、塩化金酸水溶液（濃度５質量％）を担持量に応じて、０．０８ｇ〜０．３３ｇ添加し、その直後クエン酸三ナトリウム水溶液（濃度１０質量％）を０．８５ｇ〜３．４ｇとタンニン酸水溶液（濃度１質量％）を３．１８ｇ〜１２．７２ｇとを添加した。添加後、１時間撹拌し、撹拌後室温まで冷却したものを合成物とした。得られた合成物中の酸化チタンの平均二次粒子径は６０ｎｍ前後であった。
［製造例１］で得られた酸化チタン水分散体から、金担持シリカ修飾ルチル型酸化チタンを得た。［製造例２］で得られた酸化チタン水分散体から、金担持シリカ修飾アナタース型酸化チタンを得た。
【００９７】
［実施例４］銀−銅担持酸化チタン
［製造例１］及び［製造例２］で得られた酸化チタン水分散体（固形分２質量％）４００ｇを、それぞれについて、５００ｍＬフラスコに仕込み、８０℃に加温した。８０℃に達したとき、硝酸銀水溶液（濃度５質量％）を担持量に応じて、１．８９ｇ〜２．５２ｇ添加し、その直後クエン酸三ナトリウム水溶液（濃度＝１０％）を１．２８ｇ〜１．７ｇとタンニン酸水溶液（濃度＝１％）を４．７７ｇ〜６．３６ｇとを添加した。添加後、４５分間撹拌し、その後塩化銅水溶液（濃度５質量％）を担持量に応じて、０．１１ｇ〜０．１６ｇ添加し、その直後タンニン酸水溶液（濃度１質量％）３．１８ｇ〜４．７７ｇを添加した。添加後、４５分間撹拌し、撹拌後室温まで冷却したものを合成物とした。得られた合成物中の酸化チタンの平均二次粒子径は約６０ｎｍであった。
［製造例１］で得られた酸化チタン水分散体から、銀−銅担持シリカ修飾ルチル型酸化チタンを得た。［製造例２］で得られた酸化チタン水分散体から、銀−銅担持シリカ修飾アナタース型酸化チタンを得た。
【００９８】
［実施例５］銅−金担持酸化チタン
［製造例１］及び［製造例２］で得られた酸化チタン水分散体（固形分２質量％）４００ｇを、それぞれについて、５００ｍＬフラスコに仕込み、８０℃に加温した。８０℃に達したとき、塩化金酸水溶液（濃度５質量％）を０．１７ｇ添加し、その直後クエン酸三ナトリウム水溶液（濃度１０質量％）を１．７ｇとタンニン酸水溶液（濃度１質量％）を６．３６ｇとを添加した。添加後、４５分間撹拌し、その後塩化銅水溶液（濃度５質量％）を０．１１ｇ添加し、その直後タンニン酸水溶液（濃度１質量％）を３．１８ｇ添加した。添加後、４５分間撹拌し、撹拌後室温まで冷却したものを合成物とした。得られた合成物中の酸化チタンの平均二次粒子径は約６０ｎｍであった。
［製造例１］で得られた酸化チタン水分散体から、銅−金担持シリカ修飾ルチル型酸化チタンを得た。［製造例２］で得られた酸化チタン水分散体から、銅−金担持シリカ修飾アナタース型酸化チタンを得た。
【００９９】
［実施例６］銀−金担持酸化チタン
［製造例１］及び［製造例２］で得られた酸化チタン水分散体（固形分２質量％）４００gを、それぞれについて、５００ｍＬフラスコに仕込み、８０℃に加温した。８０℃に達したとき、硝酸銀水溶液（濃度５質量％）を担持量に応じて、１．２６ｇ〜２．５２ｇ添加し、その直後クエン酸三ナトリウム水溶液（濃度１０質量％）を０．８５ｇ〜１．７ｇとタンニン酸水溶液（濃度１質量％）を３．１８ｇ〜６．３６ｇとを添加した。添加後、４５分間撹拌し、その後塩化金酸水溶液（濃度５質量％）を０．１７ｇ添加し、その直後タンニン酸水溶液（濃度１質量％）を６．３６ｇ添加した。添加後、４５分間撹拌し、撹拌後室温まで冷却したものを合成物とした。得られた合成物中の酸化チタンの平均二次粒子径は約６０ｎｍであった。
［製造例１］で得られた酸化チタン水分散体から、銀−金担持シリカ修飾ルチル型酸化チタンを得た。［製造例２］で得られた酸化チタン水分散体から、銀−金担持シリカ修飾アナタース型酸化チタンを得た。
【０１００】
［比較例１］銅担持ルチル型酸化チタン
［市販品２］（テイカ（株）製ルチル型酸化チタンＭＴ１５０Ａ）の水分散体（固形分２質量％）４００ｇを５００ｍＬフラスコに仕込み、８０℃に加温した。８０℃に達したとき、塩化銅水溶液（濃度５質量％）を担持量に応じて、０．１１ｇ〜０．２２ｇ添加し、その直後クエン酸三ナトリウム水溶液（濃度１０質量％）を０．８５ｇ〜３．４ｇとタンニン酸水溶液（濃度１質量％）を３．１８ｇ〜１２．７２ｇとを添加した。添加後、１時間撹拌し、撹拌後室温まで冷却したものを合成物とした。得られた合成物中の酸化チタンの平均二次粒子径は２００ｎｍであった。
【０１０１】
［製造例３］重合体エマルジョン粒子（Ｅ１）水分散体の合成
還流冷却器、滴下槽、温度計及び撹拌装置を有する反応器に、イオン交換水８３０ｇ、１０質量％のドデシルベンゼンスルホン酸水溶液４０．０ｇを投入した後、撹拌下で反応器中の温度を８０℃に加温した。この反応器中に、ジメチルジメトキシシラン９０．７ｇ、メチルトリメトキシシラン８３．５ｇからなる混合液と水１０ｇとを、反応器中の温度を８０℃に保った状態で約２時間かけて同時に滴下した。その際、ジメチルジメトキシシランとメチルトリメトキシシランからなる混合液を滴下後１時間経過した時点で１０質量％のドデシルベンゼンスルホン酸水溶液２ｇを投入した。ジメチルジメトキシシランとメチルトリメトキシシランからなる混合液を全量滴下後、反応器中の温度を８０℃に維持して約３０分撹拌を続けた後、１０質量％のドデシルベンゼンスルホン酸水溶液１４．８ｇを投入し、反応器中の温度を８０℃に維持して２．５時間撹拌を続けた。
次に、過硫酸アンモニウムの０．５質量％水溶液２６．４ｇを投入し、アクリル酸ｎ−ブチル０．１ｇ、フェニルトリメトキシシラン３６．７ｇ、テトラエトキシシラン２７．８ｇ、及び３−メタクリロキシプロピルトリメトキシシラン１．１ｇからなる混合液にさらに水１０ｇを添加したものと、ジエチルアクリルアミド０．１ｇ、アクリル酸０．９ｇ、反応性乳化剤（商品名「アデカリアソープＳＲ−１０２５」、旭電化（株）製、固形分２５％水溶液）４．５ｇ、反応性乳化剤（商品名「アクアロンＫＨ−１０２５」、第一工業製薬（株）製、固形分２５％水溶液）２．３ｇ、過硫酸アンモニウムの０．５質量％水溶液１２０ｇ、及びイオン交換水２５６．４ｇからなる混合液とを、反応器中の温度を８０℃に保った状態で約２時間かけて同時に滴下した。さらに、反応器中の温度を８０℃に維持して約２時間撹拌を続けた後、室温まで冷却し、１００メッシュの金網で濾過した。イオン交換水で固形分を１０．０質量％に調整し、重合体粒子として、数平均粒子径２０ｎｍの重合体エマルジョン粒子（Ｅ−１）の水分散体を得た。
【０１０２】
［製造例４］重合体エマルジョン粒子（Ｅ２）水分散体の合成
還流冷却器、滴下槽、温度計及び攪拌装置を有する反応器に、イオン交換水８５０ｇ、１０質量％のドデシルベンゼンスルホン酸水溶液１０．０ｇを投入した後、攪拌下で反応器中の温度を８０℃に加温した。この反応器中に、ジメチルジメトキシシラン１４０．０ｇ、フェニルトリメトキシシラン２０．０ｇ、メチルトリメトキシシラン５．０ｇからなる混合液を、反応器中の温度を８０℃に保った状態で約２時間かけて滴下した。その後、反応器中の温度を８０℃に維持して３０分攪拌を続けた。
次に、１０質量％のドデシルベンゼンスルホン酸水溶液１６．８ｇを投入した後、反応器中の温度を８０℃に維持して２時間攪拌を続けた。そこに、２質量％の過硫酸アンモニウム水溶液６．６ｇを投入した後、フェニルトリメトキシシラン２６．８ｇ、テトラエトキシシラン２８．６ｇ、及び３−メタクリロキシプロピルトリメトキシシラン１．１ｇからなる混合液と、アクリル酸０．９ｇ、反応性乳化剤（ＡＤＥＫＡ社製、「アデカリアソープＳＲ−１０２５」；固形分量２５質量％水溶液）２．３ｇ、反応性乳化剤（第一工業製薬社製、「アクアロンＫＨ−１０２５」；固形分量２５質量％水溶液）２．３ｇ、過硫酸アンモニウムの２．０質量％水溶液３０ｇ、及びイオン交換水１７０．０ｇからなる混合液とを、反応器中の温度を８０℃に保った状態で約２時間かけて同時に滴下した。さらに、反応器中の温度を８０℃に維持して約１時間攪拌を続けた後、室温まで冷却し、２５％アンモニア水溶液を反応液に添加してｐＨを８に調整した後、１００メッシュの金網で濾過した。イオン交換水で固形分量を１０．０質量％に調整し、重合体として数平均粒子径１１９ｎｍの重合体（Ｅ２）の水分散体を得た。
【０１０３】
［製造例５］重合体エマルジョン粒子（Ｅ３）水分散体の合成
還流冷却器、滴下槽、温度計及び攪拌装置を有する反応器に、イオン交換水８５０ｇ、１０質量％のドデシルベンゼンスルホン酸水溶液５．６ｇを投入した後、攪拌下で反応器中の温度を８０℃に加温した。この反応器中に、ジメチルジメトキシシラン１１０．０ｇ、フェニルトリメトキシシラン７３．０ｇ、メチルトリメトキシシラン２９．４ｇからなる混合液を、反応器中の温度を８０℃に保った状態で約２時間かけて滴下した。その後、反応器中の温度を８０℃に維持して３０分攪拌を続けた。
次に、１０質量％のドデシルベンゼンスルホン酸水溶液５．６ｇを投入した後、反応器中の温度を８０℃に維持して２時間攪拌を続けた。そこに、２質量％の過硫酸アンモニウム水溶液６．６ｇを投入した後、メタクリル酸メチル２２．５ｇ、アクリル酸ｎ−ブチル１１．２ｇ、フェニルトリメトキシシラン１２．３ｇ、テトラエトキシシラン２８．６ｇ、及び３−メタクリロキシプロピルトリメトキシシラン１．１ｇからなる混合液と、アクリル酸０．９ｇ、反応性乳化剤（ＡＤＥＫＡ社製、「アデカリアソープＳＲ−１０２５」；固形分量２５質量％水溶液）１．２ｇ、反応性乳化剤（第一工業製薬社製、「アクアロンＫＨ−１０２５」；固形分量２５質量％水溶液）１．２ｇ、過硫酸アンモニウムの２．０質量％水溶液３０ｇ、及びイオン交換水２８６．４ｇからなる混合液とを、反応器中の温度を８０℃に保った状態で約２時間かけて同時に滴下した。さらに、反応器中の温度を８０℃に維持して約１時間攪拌を続けた後、室温まで冷却し、２５％アンモニア水溶液を反応液に添加してｐＨを８に調整した後、１００メッシュの金網で濾過した。イオン交換水で固形分量を１０．０質量％に調整し、重合体として数平均粒子径１５５ｎｍの重合体（Ｅ３）の水分散体を得た
【０１０４】
［製造実施例１］
実施例１で作製した銀担持シリカ修飾ルチル型酸化チタンのうち、銀担持量が酸化チタンに対し１質量％の銀担持シリカ修飾ルチル型酸化チタンを、光触媒用無機化合物（ＡＢ１）として使用した。
光触媒用無機化合物（ＡＢ１）１６３．８ｇと、塩基性のコロイダルシリカである、数平均粒子径８ｎｍの水分散コロイダルシリカ（Ｄ１）（商品名「スノーテックスＮＳ」、日産化学工業（株）製、固形分２０質量％）１２０．６ｇと、パーフルオロアルキルエチレンオキシド付加物である、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−１）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−１）をスプレー法にて塗布した。その後、塗布した光触媒組成物（Ｈ−１）を常温で１時間乾燥することにより、光触媒塗膜が形成された試験板（Ｉ−１）を得た。この試験板（Ｉ−１）の各種評価結果を表２に示す。
【０１０５】
［製造実施例２］
実施例１で作製した銀担持シリカ修飾ルチル型酸化チタンのうち、銀担持量が酸化チタンに対し２質量％の銀担持シリカ修飾ルチル型酸化チタンを、光触媒用無機化合物（ＡＢ２）として使用した。
光触媒用無機化合物（ＡＢ２）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−２）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−２）をスプレー法にて塗布した。その後、塗布した光触媒組成物（Ｈ−２）を常温で１時間乾燥することにより、光触媒塗膜が形成された試験板（Ｉ−２）を得た。この試験板（Ｉ−２）の各種評価結果を表２に示す。
【０１０６】
［製造実施例３］
実施例２で作製した銅担持シリカ修飾ルチル型酸化チタンのうち、銅担持量が酸化チタンに対し１質量％の銅担持シリカ修飾ルチル型酸化チタンを、光触媒用無機化合物（ＡＢ３）として使用した。
光触媒用無機化合物（ＡＢ３）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−３）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３）をスプレー法にて塗布した。その後、塗布した光触媒組成物（Ｈ−３）を常温で１時間乾燥することにより、光触媒塗膜が形成された試験板（Ｉ−３）を得た。この試験板（Ｉ−３）の各種評価結果を表２に示す。
【０１０７】
［製造実施例４］
実施例３で作製した金担持シリカ修飾ルチル型酸化チタンのうち、金担持量が酸化チタンに対し１質量％の金担持シリカ修飾ルチル型酸化チタンを、光触媒用無機化合物（ＡＢ４）として使用した。
光触媒用無機化合物（ＡＢ４）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを混合し攪拌することにより光触媒組成物（Ｈ−４）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−４）をスプレー法にて塗布した。その後、塗布した光触媒組成物（Ｈ−４）を常温で１時間乾燥することにより、光触媒塗膜が形成された試験板（Ｉ−４）を得た。この試験板（Ｉ−４）の各種評価結果を表２に示す。
【０１０８】
［製造実施例５］
実施例３で作製した金担持シリカ修飾ルチル型酸化チタンのうち、金担持量が酸化チタンに対し２質量％の金担持シリカ修飾ルチル型酸化チタンを光触媒用無機化合物（ＡＢ５）として使用した。
光触媒用無機化合物（ＡＢ５）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−５）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−５）をスプレー法にて塗布した。その後、塗布した光触媒組成物（Ｈ−５）を常温で１時間乾燥することにより、光触媒塗膜が形成された試験板（Ｉ−５）を得た。この試験板（Ｉ−５）の各種評価結果を表２に示す。
【０１０９】
［製造実施例６］
実施例４で作製した銀−銅担持シリカ修飾ルチル型酸化チタンのうち、銀／銅担持量が酸化チタンに対し１質量％／０．５質量％の銀−銅担持シリカ修飾ルチル型酸化チタンを光触媒用無機化合物（ＡＢ６）として使用した。
光触媒用無機化合物（ＡＢ６）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−６）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−６）をスプレー法にて塗布した。その後、塗布した光触媒組成物（Ｈ−６）を常温で１時間乾燥することにより、光触媒塗膜が形成された試験板（Ｉ−６）を得た。この試験板（Ｉ−６）の各種評価結果を表２に示す。
【０１１０】
［製造実施例７］
実施例４で作製した銀−銅担持シリカ修飾ルチル型酸化チタンのうち、銀／銅担持量が酸化チタンに対し０．７５質量％／０．７５質量％の銀−銅担持シリカ修飾ルチル型酸化チタンを光触媒用無機化合物（Ａ７）として使用した。
光触媒用無機化合物（Ａ７）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−７）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−７）をスプレー法にて塗布した。その後、塗布した光触媒組成物（Ｈ−７）を常温で１時間乾燥することにより、光触媒塗膜が形成された試験板（Ｉ−７）を得た。この試験板（Ｉ−７）の各種評価結果を表２に示す。
【０１１１】
［製造実施例８］
実施例５で作製した銅−金担持シリカ修飾ルチル型酸化チタンのうち、銅／金担持量が酸化チタンに対し０．５質量％／１質量％の銅−金担持シリカ修飾ルチル型酸化チタンを光触媒用無機化合物（ＡＢ８）として使用した。
光触媒用無機化合物（ＡＢ８）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−８）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−８）をスプレー法にて塗布した。その後、塗布した光触媒組成物（Ｈ−８）を常温で１時間乾燥することにより、光触媒塗膜が形成された試験板（Ｉ−８）を得た。この試験板（Ｉ−８）の各種評価結果を表２に示す。
【０１１２】
［製造実施例９］
実施例６で作製した銀−金担持シリカ修飾ルチル型酸化チタンのうち、銀／金担持量が酸化チタンに対し０．５質量％／１質量％の銀−金担持シリカ修飾ルチル型酸化チタンを光触媒用無機化合物（ＡＢ９）として使用した。
光触媒用無機化合物（ＡＢ９）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−９）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−９）をスプレー法にて塗布した。その後、塗布した光触媒組成物（Ｈ−９）を常温で１時間乾燥することにより、光触媒塗膜が形成された試験板（Ｉ−９）を得た。この試験板（Ｉ−９）の各種評価結果を表２に示す。
【０１１３】
［製造実施例１０］
実施例６で作製した銀−金担持シリカ修飾ルチル型酸化チタンのうち、銀／金担持量が酸化チタンに対し１質量％／１質量％の銀−金担持シリカ修飾ルチル型酸化チタンを光触媒用無機化合物（ＡＢ１０）として使用した。
光触媒用無機化合物（ＡＢ１０）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−１０）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−１０）をスプレー法にて塗布した。その後、塗布した光触媒組成物（Ｈ−１０）を常温で１時間乾燥することにより、光触媒塗膜が形成された試験板（Ｉ−１０）を得た。この試験板（Ｉ−１０）の各種評価結果を表２に示す。
【０１１４】
［製造実施例１１］
光触媒用無機化合物（ＡＢ１）１６３．８ｇと、数平均粒子径８ｎｍの水分散コロイダルシリカ（Ｄ１）（商品名「スノーテックスＮＳ」、日産化学工業（株）製、固形分２０質量％）１０４．０ｇと、製造例３に示す重合体エマルジョン粒子（Ｅ１）水分散体３８．７ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５３０．２ｇとを、混合し攪拌することにより光触媒組成物（Ｈ−１１）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−１１）をスプレー法にて塗布した。その後、塗布した光触媒組成物（Ｈ−１１）を常温で１時間乾燥することにより、光触媒塗膜が形成された試験板（Ｉ−１１）を得た。この試験板（Ｉ−１１）の各種評価結果を表２に示す。
【０１１５】
［製造実施例１２］
光触媒用無機化合物（ＡＢ２）１６３．８ｇと、数平均粒子径８ｎｍの水分散コロイダルシリカ（Ｄ１）（商品名「スノーテックスＮＳ」、日産化学工業（株）製、固形分２０質量％）１０４．０ｇと、製造例３に示す重合体エマルジョン粒子（Ｅ１）水分散体３８．７ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５３０．２ｇとを、混合し攪拌することにより光触媒組成物（Ｈ−１２）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−１２）をスプレー法にて塗布した。その後、塗布した光触媒組成物（Ｈ−１２）を常温で１時間乾燥することにより、光触媒塗膜が形成された試験板（Ｉ−１２）を得た。この試験板（Ｉ−１２）の各種評価結果を表２に示す。
【０１１６】
［製造実施例１３］
光触媒用無機化合物（ＡＢ３）１６３．８ｇと、数平均粒子径８ｎｍの水分散コロイダルシリカ（Ｄ１）（商品名「スノーテックスＮＳ」、日産化学工業（株）製、固形分２０質量％）１０４．０ｇと、製造例３に示す重合体エマルジョン粒子（Ｅ１）水分散体３８．７ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５３０．２ｇとを、混合し攪拌することにより光触媒組成物（Ｈ−１３）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−１３）をスプレー法にて塗布した。その後、塗布した光触媒組成物（Ｈ−１３）を常温で１時間乾燥することにより、光触媒塗膜が形成された試験板（Ｉ−１３）を得た。この試験板（Ｉ−１３）の各種評価結果を表２に示す。
【０１１７】
［製造実施例１４］
光触媒用無機化合物（ＡＢ４）１６３．８ｇと、数平均粒子径８ｎｍの水分散コロイダルシリカ（Ｄ１）（商品名「スノーテックスＮＳ」、日産化学工業（株）製、固形分２０質量％）１０４．０ｇと、製造例３に示す重合体エマルジョン粒子（Ｅ１）水分散体３８．７ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５３０．２ｇとを、混合し攪拌することにより光触媒組成物（Ｈ−１４）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−１４）をスプレー法にて塗布した。その後、塗布した光触媒組成物（Ｈ−１４）を常温で１時間乾燥することにより、光触媒塗膜が形成された試験板（Ｉ−１４）を得た。この試験板（Ｉ−１４）の各種評価結果を表２に示す。
【０１１８】
［製造実施例１５］
質量％光触媒用無機化合物（ＡＢ６）１６３．８ｇと、数平均粒子径８ｎｍの水分散コロイダルシリカ（Ｄ１）（商品名「スノーテックスＮＳ」、日産化学工業（株）製、固形分２０質量％）１０４．０ｇと、製造例３に示す重合体エマルジョン粒子（Ｅ１）水分散体３８．７ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５３０．２ｇとを、混合し攪拌することにより光触媒組成物（Ｈ−１５）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−１５）をスプレー法にて塗布した。その後、塗布した光触媒組成物（Ｈ−１５）を常温で１時間乾燥することにより、光触媒塗膜が形成された試験板（Ｉ−１５）を得た。この試験板（Ｉ−１５）の各種評価結果を表２に示す。
【０１１９】
［製造実施例１６］
実施例１で作製した銀担持シリカ修飾アナタース型酸化チタンのうち、銀担持量が酸化チタンに対し１質量％の銀担持シリカ修飾アナタース型酸化チタンを光触媒用無機化合物（ＡＢ１１）として使用した。
光触媒用無機化合物（ＡＢ１１）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−１６）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−１６）をスプレー法にて塗布した。その後、塗布した光触媒組成物（Ｈ−１６）を常温で１時間乾燥することにより、光触媒塗膜が形成された試験板（Ｉ−１６）を得た。この試験板（Ｉ−１６）の各種評価結果を表２に示す。
【０１２０】
［製造実施例１７］
実施例２で作製した銅担持シリカ修飾アナタース型酸化チタンのうち、銅担持量が酸化チタンに対し１質量％の銅担持シリカ修飾アナタース型酸化チタンを光触媒用無機化合物（ＡＢ１２）として使用した。
光触媒用無機化合物（ＡＢ１２）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを混合し攪拌することにより光触媒組成物（Ｈ−１７）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−１７）をスプレー法にて塗布した。その後、塗布した光触媒組成物（Ｈ−１７）を常温で１時間乾燥することにより、光触媒塗膜が形成された試験板（Ｉ−１７）を得た。この試験板（Ｉ−１７）の各種評価結果を表２に示す。
【０１２１】
［製造実施例１８］
実施例４で作製した銀−銅担持シリカ修飾アナタース型酸化チタンのうち、銀／銅担持量が酸化チタンに対し１質量％／０．５質量％の銀−銅担持シリカ修飾アナタース型酸化チタンを光触媒用無機化合物（ＡＢ１３）として使用した。
光触媒用無機化合物（ＡＢ１３）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−１８）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−１８）をスプレー法にて塗布した。その後、塗布した光触媒組成物（Ｈ−１８）を常温で１時間乾燥することにより、光触媒塗膜が形成された試験板（Ｉ−１８）を得た。この試験板（Ｉ−１８）の各種評価結果を表２に示す。
【０１２２】
［製造実施例１９］
実施例１質量％光触媒用無機化合物（ＡＢ１）１６３．８ｇと、数平均粒子径８ｎｍの水分散コロイダルシリカ（Ｄ１）（商品名「スノーテックスＮＳ」、日産化学工業（株）製、固形分２０質量％）９３．０ｇと、製造例３に示す重合体エマルジョン粒子（Ｅ１）水分散体６４．４ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５１５．５ｇとを、混合し攪拌することにより光触媒組成物（Ｈ−１９）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−１９）をスプレー法にて塗布した。その後、塗布した光触媒組成物（Ｈ−１９）を常温で１時間乾燥することにより、光触媒塗膜が形成された試験板（Ｉ−１９）を得た。この試験板（Ｉ−１９）の各種評価結果を表２に示す。
【０１２３】
［製造実施例２０］
実施例１質量％光触媒用無機化合物（ＡＢ１）１６３．５ｇと、数平均粒子径８ｎｍの水分散コロイダルシリカ（Ｄ１）（商品名「スノーテックスＮＳ」、日産化学工業（株）製、固形分２０質量％）６５．７ｇと、製造例３に示す重合体エマルジョン粒子（Ｅ１）水分散体１２８．７ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５１５．５ｇとを、混合し攪拌することにより光触媒組成物（Ｈ−２０）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−２０）をスプレー法にて塗布した。その後、塗布した光触媒組成物（Ｈ−２０）を常温で１時間乾燥することにより、光触媒塗膜が形成された試験板（Ｉ−２０）を得た。この試験板（Ｉ−２０）の各種評価結果を表２に示す。
【０１２４】
［製造実施例２１］
実施例１質量％光触媒用無機化合物（ＡＢ１）１６３．５ｇと、数平均粒子径８ｎｍの水分散コロイダルシリカ（Ｄ１）（商品名「スノーテックスＮＳ」、日産化学工業（株）製、固形分２０質量％）５２．０ｇと、製造例３に示す重合体エマルジョン粒子（Ｅ１）水分散体１６０．９ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水４８２．６１ｇとを、混合し攪拌することにより光触媒組成物（Ｈ−２１）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−２１）をスプレー法にて塗布した。その後、塗布した光触媒組成物（Ｈ−２１）を常温で１時間乾燥することにより、光触媒塗膜が形成された試験板（Ｉ−２１）を得た。この試験板（Ｉ−２１）の各種評価結果を表２に示す。
【０１２５】
［製造実施例２２］
実施例１質量％光触媒用無機化合物（ＡＢ１）２７３．５ｇと、数平均粒子径８ｎｍの水分散コロイダルシリカ（Ｄ１）（商品名「スノーテックスＮＳ」、日産化学工業（株）製、固形分２０質量％）８２．１ｇと、製造例３に示す重合体エマルジョン粒子（Ｅ１）水分散体６４．４ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水４３９．０ｇとを、混合し攪拌することにより光触媒組成物（Ｈ−２２）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−２２）をスプレー法にて塗布した。その後、塗布した光触媒組成物（Ｈ−２２）を常温で１時間乾燥することにより、光触媒塗膜が形成された試験板（Ｉ−２２）を得た。この試験板（Ｉ−２２）の各種評価結果を表３に示す。
【０１２６】
［製造実施例２３］
実施例１質量％光触媒用無機化合物（ＡＢ１）２７３．５ｇと、数平均粒子径８ｎｍの水分散コロイダルシリカ（Ｄ１）（商品名「スノーテックスＮＳ」、日産化学工業（株）製、固形分２０質量％）６８．４５ｇと、製造例３に示す重合体エマルジョン粒子（Ｅ１）水分散体９６．６ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水４２０．５ｇとを、混合し攪拌することにより光触媒組成物（Ｈ−２３）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−２２）をスプレー法にて塗布した。その後、塗布した光触媒組成物（Ｈ−２３）を常温で１時間乾燥することにより、光触媒塗膜が形成された試験板（Ｉ−２３）を得た。この試験板（Ｉ−２３）の各種評価結果を表３に示す。
【０１２７】
［製造実施例２４］
実施例１質量％光触媒用無機化合物（ＡＢ１）２７３．５ｇと、数平均粒子径８ｎｍの水分散コロイダルシリカ（Ｄ１）（商品名「スノーテックスＮＳ」、日産化学工業（株）製、固形分２０質量％）２７．３５ｇと、製造例３に示す重合体エマルジョン粒子（Ｅ１）水分散体１９３．２ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水３６４．９８ｇとを、混合し攪拌することにより光触媒組成物（Ｈ−２４）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−２４）をスプレー法にて塗布した。その後、塗布した光触媒組成物（Ｈ−２４）を常温で１時間乾燥することにより、光触媒塗膜が形成された試験板（Ｉ−２４）を得た。この試験板（Ｉ−２４）の各種評価結果を表３に示す。
【０１２８】
［製造実施例２５］
実施例１質量％光触媒用無機化合物（ＡＢ１）１６３．８ｇと、酸性のコロイダルシリカである、数平均粒子径８ｎｍの水分散コロイダルシリカ（Ｄ２）（商品名「スノーテックスＯＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５７４．６ｇとを、混合し攪拌することにより光触媒組成物（Ｈ−２５）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−２５）をスプレー法にて塗布した。その後、塗布した光触媒組成物（Ｈ−２５）を常温で１時間乾燥することにより、光触媒塗膜が形成された試験板（Ｉ−２５）を得た。この試験板（Ｉ−２５）の各種評価結果を表３に示す。
【０１２９】
［製造実施例２６］
実施例１質量％光触媒用無機化合物（ＡＢ１）１６３．８ｇと、酸性のコロイダルシリカである、数平均粒子径２５ｎｍの水分散コロイダルシリカ（Ｄ３）（商品名「スノーテックスＯ−４０」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５７４．６ｇとを、混合し攪拌することにより光触媒組成物（Ｈ−２６）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−２６）をスプレー法にて塗布した。その後、塗布した光触媒組成物（Ｈ−２６）を常温で１時間乾燥することにより、光触媒塗膜が形成された試験板（Ｉ−２６）を得た。この試験板（Ｉ−２６）の各種評価結果を表３に示す。
【０１３０】
［製造実施例２７］
実施例１質量％光触媒用無機化合物（ＡＢ１）１６３．８ｇと、数平均粒子径８ｎｍの水分散コロイダルシリカ（Ｄ２）（商品名「スノーテックスＯＳ」、日産化学工業（株）製、固形分２０質量％）１０４．０ｇと、製造例３に示す重合体エマルジョン粒子（Ｅ１）水分散体３８．７ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５５２．５ｇとを、混合し攪拌することにより光触媒組成物（Ｈ−２７）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−２７）をスプレー法にて塗布した。その後、塗布した光触媒組成物（Ｈ−２７）を常温で１時間乾燥することにより、光触媒塗膜が形成された試験板（Ｉ−２７）を得た。この試験板（Ｉ−２７）の各種評価結果を表３に示す。
【０１３１】
［製造実施例２８］
実施例１質量％光触媒用無機化合物（ＡＢ１）として１６３．８ｇと、数平均粒子径２５ｎｍの水分散コロイダルシリカ（Ｄ２）（商品名「スノーテックスＯ−４０」、日産化学工業（株）製、固形分２０質量％）１０４．０ｇと、製造例３に示す重合体エマルジョン粒子（Ｅ１）水分散体３８．７ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５５２．５ｇとを、混合し攪拌することにより光触媒組成物（Ｈ−２８）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−２８）をスプレー法にて塗布した。その後、塗布した光触媒組成物（Ｈ−２８）を常温で１時間乾燥することにより、光触媒塗膜が形成された試験板（Ｉ−２８）を得た。この試験板（Ｉ−２８）の各種評価結果を表３に示す。
【０１３２】
［製造実施例２９］
実施例１質量％光触媒用無機化合物（ＡＢ１）１６３．８ｇと、数平均粒子径８ｎｍの水分散コロイダルシリカ（Ｄ１）（商品名「スノーテックスＮＳ」、日産化学工業（株）製、固形分２０質量％）１０４．０ｇと、製造例４に示す重合体エマルジョン粒子（Ｅ２）水分散体３２．９ｇ（固形分１０．０質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５５８．３ｇとを、混合し攪拌することにより光触媒組成物（Ｈ−２９）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−２９）をスプレー法にて塗布した。その後、塗布した光触媒組成物（Ｈ−２９）を常温で１時間乾燥することにより、光触媒塗膜が形成された試験板（Ｉ−２９）を得た。この試験板（Ｉ−２９）の各種評価結果を表３に示す。
【０１３３】
［製造実施例３０］
実施例１質量％光触媒用無機化合物（ＡＢ１）１６３．８ｇと、数平均粒子径８ｎｍの水分散コロイダルシリカ（Ｄ１）（商品名「スノーテックスＮＳ」、日産化学工業（株）製、固形分２０質量％）１０４．０ｇと、製造例５に示す重合体エマルジョン粒子（Ｅ３）水分散体３２．９ｇ（固形分１０．０質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５５８．３ｇとを、混合し攪拌することにより光触媒組成物（Ｈ−３０）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３０）をスプレー法にて塗布した。その後、塗布した光触媒組成物（Ｈ−３０）を常温で１時間乾燥することにより、光触媒塗膜が形成された試験板（Ｉ−３０）を得た。この試験板（Ｉ−３０）の各種評価結果を表３に示す。
【０１３４】
［製造実施例３１］
光触媒用無機化合物（ＡＢ１）１６３．８ｇと、塩基性のコロイダルシリカである、数平均粒子径８ｎｍの水分散コロイダルシリカ（Ｄ１）（商品名「スノーテックスＮＳ」、日産化学工業（株）製、固形分２０質量％）１２０．６ｇと、陰イオン性基と陽イオン性基とを有するパーフルオロアルキル化合物である、フルオロカーボン界面活性剤（Ｆ２）（ＡＧＣセイミケミカル社製「サーフロンＳ−２３２」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−３１）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３１）をスプレー法にて塗布した。その後、塗布した光触媒組成物（Ｈ−３１）を常温で１時間乾燥することにより、光触媒塗膜が形成された試験板（Ｉ−３１）を得た。この試験板（Ｉ−３１）の各種評価結果を表２に示す。
【０１３５】
［製造実施例３２］
光触媒用無機化合物（ＡＢ３）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ２）（ＡＧＣセイミケミカル社製「サーフロンＳ−２３２」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−３２）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３２）をスプレー法にて塗布した。その後、塗布した光触媒組成物（Ｈ−３２）を常温で１時間乾燥することにより、光触媒塗膜が形成された試験板（Ｉ−３２）を得た。この試験板（Ｉ−３２）の各種評価結果を表２に示す。
【０１３６】
［製造実施例３３］
光触媒用無機化合物（ＡＢ１）１６３．８ｇと、数平均粒子径８ｎｍの水分散コロイダルシリカ（Ｄ１）（商品名「スノーテックスＮＳ」、日産化学工業（株）製、固形分２０質量％）１０４．０ｇと、製造例３に示す重合体エマルジョン粒子（Ｅ１）水分散体３８．７ｇ（固形分８．５質量％）と、フルオロカーボン界面活性剤（Ｆ２）（ＡＧＣセイミケミカル社製「サーフロンＳ−２３２」）０．９９ｇと、イオン交換水により固形分量を１．０質量％に調整した退色性色素（Ｇ）（キシダ化学社製、「メチレンブルー」）１４０ｇと、水５３０．２ｇとを、混合し攪拌することにより光触媒組成物（Ｈ−３３）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３３）をスプレー法にて塗布した。その後、塗布した光触媒組成物（Ｈ−３３）を常温で１時間乾燥することにより、光触媒塗膜が形成された試験板（Ｉ−３３）を得た。この試験板（Ｉ−３３）の各種評価結果を表２に示す。
【０１３７】
［製造実施例３４］
実施例２光触媒用無機化合物（ＡＢ３）１６３．８ｇと、数平均粒子径８ｎｍの水分散コロイダルシリカ（Ｄ１）（商品名「スノーテックスＮＳ」、日産化学工業（株）製、固形分２０質量％）１０４．０ｇと、製造例３に示す重合体エマルジョン粒子（Ｅ１）水分散体３８．７ｇ（固形分８．５質量％）と、フルオロカーボン界面活性剤（Ｆ２）（ＡＧＣセイミケミカル社製「サーフロンＳ−２３２」）０．９９ｇと、イオン交換水により固形分量を１．０質量％に調整した退色性色素（Ｇ）（キシダ化学社製、「メチレンブルー」）１４０ｇと、水５３０．２ｇとを、混合し攪拌することにより光触媒組成物（Ｈ−３４）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３４）をスプレー法にて塗布した。その後、塗布した光触媒組成物（Ｈ−３４）を常温で１時間乾燥することにより、光触媒塗膜が形成された試験板（Ｉ−３４）を得た。この試験板（Ｉ−３４）の各種評価結果を表２に示す。
【０１３８】
［製造比較例１］
［市販品１］（石原産業（株）製アナターゼ型酸化チタンＳＴ−０１）を光触媒用無機化合物（ＡＢ１４）として１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−３１）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３１）をスプレー法にて塗布した。その後、塗布した光触媒組成物（Ｈ−３１）を常温で１時間乾燥することにより、光触媒塗膜が形成された試験板（Ｉ−３１）を得た。この試験板（Ｉ−３１）の各種評価結果を表３に示す。
【０１３９】
［製造比較例２］
［市販品２］（テイカ（株）製ルチル型酸化チタンＭＴ１５０Ａ）を光触媒用無機化合物（ＡＢ１５）として１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−３２）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３２）をスプレー法にて塗布した。その後、塗布した光触媒組成物（Ｈ−３２）を常温で１時間乾燥することにより、光触媒塗膜が形成された試験板（Ｉ−３２）を得た。この試験板（Ｉ−３２）の各種評価結果を表３に示す。
【０１４０】
［製造比較例３］
［製造例１]のシリカ修飾ルチル型酸化チタンを光触媒用無機化合物（ＡＢ１６）として１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−３３）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３３）をスプレー法にて塗布した。その後、塗布した光触媒組成物（Ｈ−３３）を常温で１時間乾燥することにより、光触媒塗膜が形成された試験板（Ｉ−３３）を得た。この試験板（Ｉ−３３）の各種評価結果を表３に示す。
【０１４１】
［製造比較例４］
［製造例２]のシリカ修飾アナタース型酸化チタンを光触媒用無機化合物（ＡＢ１７）として１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−３４）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３４）をスプレー法にて塗布した。その後、塗布した光触媒組成物（Ｈ−３４）を常温で１時間乾燥することにより、光触媒塗膜が形成された試験板（Ｉ−３４）を得た。この試験板（Ｉ−３４）の各種評価結果を表３に示す。
【０１４２】
［製造比較例５］
［実施例１］と同様の方法で作製した、銀担持が６質量％の銀担持シリカ修飾ルチル型酸化チタンを光触媒用無機化合物（ＡＢ１８）として使用した。
光触媒用無機化合物（ＡＢ１８）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−３５）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３５）をスプレー法にて塗布した。その後、塗布した光触媒組成物（Ｈ−３５）を常温で１時間乾燥することにより、光触媒塗膜が形成された試験板（Ｉ−３５）を得た。この試験板（Ｉ−３５）の各種評価結果を表３に示す。
【０１４３】
［製造比較例６］
［実施例１］と同様の方法で作製した、銀担持が０．１質量％の銀担持シリカ修飾ルチル型酸化チタンを光触媒用無機化合物（ＡＢ１９）として使用した。
光触媒用無機化合物（ＡＢ１９）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−３６）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３６）をスプレー法にて塗布した。その後、塗布した光触媒組成物（Ｈ−３６）を常温で１時間乾燥することにより、光触媒塗膜が形成された試験板（Ｉ−３６）を得た。この試験板（Ｉ−３６）の各種評価結果を表３に示す。
【０１４４】
［製造比較例７］
［比較例１]の銅担持ルチル型酸化チタンのうち、銅担持量が酸化チタンに対し１質量％の銅担持ルチル型酸化チタンを光触媒用無機化合物（ＡＢ２０）として使用した。
光触媒用無機化合物（ＡＢ２０）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−３７）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３７）をスプレー法にて塗布した。その後、塗布した光触媒組成物（Ｈ−３７）を常温で１時間乾燥することにより、光触媒塗膜が形成された試験板（Ｉ−３７）を得た。この試験板（Ｉ−３７）の各種評価結果を表３に示す。
【０１４５】
［製造比較例８］
実施例１質量％光触媒用無機化合物（ＡＢ１）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇと、炭化水素系界面活性剤（Ｆ’）（商品名「ペレックスＯＴ−Ｐ」、花王（株）製）０．９９ｇと、水６５６．２ｇとを、混合し攪拌することにより光触媒組成物（Ｈ−３８）を作製した。退色性色素（Ｇ）は使用しなかった。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３８）をスプレー法にて塗布した。その後、塗布した光触媒組成物（Ｈ−３８）を常温で１時間乾燥することにより、光触媒塗膜が形成された試験板（Ｉ−３８）を得た。この試験板（Ｉ−３８）の各種評価結果を表３に示す。
【０１４６】
［製造比較例９］
製造例光触媒用無機化合物（ＡＢ１６）５９．５６ｇと、数平均粒子径８ｎｍの水分散コロイダルシリカ（Ｄ２）（商品名「スノーテックスＯＳ」、日産化学工業（株）製、固形分２０質量％）５２．０ｇと、製造例４に示す重合体エマルジョン粒子（Ｅ２）水分散体１６０．９ｇ（固形分１０．０質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水５８６．５５ｇとを、混合し攪拌することにより光触媒組成物（Ｈ−３９）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−３９）をスプレー法にて塗布した。その後、塗布した光触媒組成物（Ｈ−３９）を常温で１時間乾燥することにより、光触媒塗膜が形成された試験板（Ｉ−３９）を得た。この試験板（Ｉ−３９）の各種評価結果を表３に示す。
【０１４７】
［製造比較例１０］
実施例１質量％光触媒用無機化合物（ＡＢ１）８２６．５ｇと、数平均粒子径８ｎｍの水分散コロイダルシリカ（Ｄ２）（商品名「スノーテックスＮＳ」、日産化学工業（株）製、固形分２０質量％）２２．８ｇと、製造例３に示す重合体エマルジョン粒子（Ｅ１）水分散体７３．８ｇ（固形分８．５質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇとを、混合し攪拌することにより光触媒組成物（Ｈ−４０）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−４０）をスプレー法にて塗布した。その後、塗布した光触媒組成物（Ｈ−４０）を常温で１時間乾燥することにより、光触媒塗膜が形成された試験板（Ｉ−４０）を得た。この試験板（Ｉ−４０）の各種評価結果を表３に示す。
【０１４８】
［製造比較例１１］
数平均粒子径８ｎｍの水分散コロイダルシリカ（Ｄ２）（商品名「スノーテックスＯＳ」、日産化学工業（株）製、固形分２０質量％）１０４．０ｇと、製造例４に示す重合体エマルジョン粒子（Ｅ２）水分散体６５．４ｇ（固形分１０．０質量％）と、フルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６８９．０ｇとを、混合し攪拌することにより光触媒組成物（Ｈ−４１）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−４１）をスプレー法にて塗布した。その後、塗布した光触媒組成物（Ｈ−４１）を常温で１時間乾燥することにより、光触媒塗膜が形成された試験板（Ｉ−４１）を得た。この試験板（Ｉ−４１）の各種評価結果を表３に示す。
【０１４９】
［製造比較例１２］
実施例１で作製した銀担持酸化チタンのうち、シリカ修飾がされていない酸化チタン水分散体に、上記と同様の方法で銀を担持させ、その後に［製造例１］記載と同様の方法でシリカ修飾させた銀担持酸化チタン（銀担持量１質量％）を光触媒用無機化合物（ＡＢ１’）として使用した。
光触媒用無機化合物（ＡＢ１’）１６３．８ｇと、数平均粒子径８ｎｍの水分散コロイダルシリカ（Ｄ１）（商品名「スノーテックスＮＳ」、日産化学工業（株）製、固形分２０質量％）１２０．６ｇとフルオロカーボン界面活性剤（Ｆ）（ＤＩＣ社製、「メガファックＦ−４４４」）０．９９ｇと、イオン交換水により固形分量を１．０質量％に調整した退色性色素（Ｇ）（キシダ化学社製、「メチレンブルー」）１４０ｇと、水６５６．２ｇとを、混合し攪拌することにより光触媒組成物（Ｈ−４２）を作製した。
片面（裏面）に白色印刷が施されたガラス板の別の片面（表面）にアクリルシリコーン樹脂を予め１００μｍの膜厚で塗工した１０ｃｍ×１０ｃｍのガラス板を準備した。このガラス板の片面（表面）に上記光触媒組成物（Ｈ−４２）をスプレー法にて塗布した。その後、塗布した光触媒組成物（Ｈ−４２）を常温で１時間乾燥することにより、光触媒塗膜が形成された試験板（Ｉ−４２）を得た。この試験板（Ｉ−４２）の各種評価結果を表３に示す。
【０１５０】
【表２】
2018144004.tif 000003
【０１５１】
【表３】
2018144004.tif 000004
【産業上の利用可能性】
【０１５２】
本発明の光触媒用無機化合物（ＡＢ）を使用すれば、光触媒塗膜直下塗膜の上に、保護層が不要のまま必要な光触媒活性を発揮する光触媒層を設けることができる。本発明の光触媒用無機化合物（ＡＢ）は、さらに抗菌性を付与することにより、防藻性及び防カビ性を付与でき、現場施工性に優れ、透明性の高い１層コートタイプの光触媒塗料を提供できる。本発明の光触媒塗膜は、セルフクリーニング性に優れ、建築外装、内装材、外装表示用途、自動車、ディスプレイ等の分野において産業上の利用可能性を有する。